(57)【特許請求の範囲】
【請求項１】
（Ｉ）含フッ素プレポリマーと（II）２次以上の非線形光学効果を示す有機化合物とからなる組成物であって、含フッ素プレポリマー（Ｉ）が、
（１）フッ素含有率が２５重量％以上の非晶性ポリマー、かつ
（２）式（１）：
【化１】
0004265218.tif 000121
［式中、構造単位Ｍは式（Ｍ）
【化２】
0004265218.tif 000122
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｂおよびｃは同じかまたは異なり、０または１）で示される含フッ素エチレン性単量体に由来する構造単位、構造単位Ａは該式（Ｍ）で示される含フッ素エチレン性単量体と共重合可能な単量体に由来する構造単位である］で示され、構造単位Ｍを０．１〜１００モル％および構造単位Ａを０〜９９．９モル％含む数平均分子量５００〜１００００００の含フッ素ポリマーであることを特徴とする非線形光学材料に用いるフッ素樹脂組成物。
【請求項２】
含フッ素プレポリマー（Ｉ）のフッ素含有率が４０重量％以上である請求項１記載の非線形光学材料に用いるフッ素樹脂組成物。
【請求項３】
含フッ素プレポリマー（Ｉ）が１２９０〜１３２０ｎｍの波長範囲での吸光度係数の最大値が１ｃｍ-1以下のポリマーである請求項１または２記載の非線形光学材料に用いるフッ素樹脂組成物。
【請求項４】
含フッ素プレポリマー（Ｉ）が１５３０〜１５７０ｎｍの波長範囲で吸光度係数の最大値が１ｃｍ-1以下のポリマーである請求項１〜３のいずれかに記載の非線形光学材料に用いるフッ素樹脂組成物。
【請求項５】
含フッ素プレポリマー（Ｉ）が６００〜９００ｎｍの波長範囲で吸光度係数の最大値が１ｃｍ-1以下のポリマーである請求項１〜４のいずれかに記載の非線形光学材料に用いるフッ素樹脂組成物。
【請求項６】
炭素−炭素二重結合がラジカル反応性を有するエチレン性炭素−炭素二重結合である請求項１〜５のいずれかに記載の非線形光学材料に用いるフッ素樹脂組成物。
【請求項７】
炭素−炭素二重結合がカチオン反応性を有するエチレン性炭素−炭素二重結合である請求項１〜５のいずれかに記載の非線形光学材料に用いるフッ素樹脂組成物。
【請求項８】
（Ｉ）含フッ素プレポリマー、（II）非線形有機化合物に加え、（III）活性エネルギー線硬化開始剤が配合されてなる請求項６または７記載の非線形光学材料に用いるフッ素樹脂組成物。
【請求項９】
活性エネルギー線硬化開始剤（III）が光ラジカル発生剤（III−１）である請求項８記載の非線形光学材料に用いるフッ素樹脂組成物。
【請求項１０】
活性エネルギー線硬化開始剤（III）が光酸発生剤（III−２）である請求項８記載の非線形光学材料に用いるフッ素樹脂組成物。
【請求項１１】
含フッ素プレポリマー（Ｉ）が式（１）の重合体であり、
構造単位Ｍが式（Ｍ１）：
【化３】
0004265218.tif 000123
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｃは０または１）で示される含フッ素エチレン性単量体に由来する構造単位Ｍ１である請求項１〜１０のいずれかに記載の非線形光学材料に用いるフッ素樹脂組成物。
【請求項１２】
含フッ素プレポリマー（Ｉ）が式（１）の重合体であり、
構造単位Ｍが式（Ｍ２）：
【化４】
0004265218.tif 000124
（式中、Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基）で示される含フッ素エチレン性単量体に由来する構造単位Ｍ１である請求項１〜１０のいずれかに記載の非線形光学材料に用いるフッ素樹脂組成物。
【請求項１３】
含フッ素プレポリマー（Ｉ）が式（１）の重合体であり、
構造単位Ｍは式（Ｍ３）：
【化５】
0004265218.tif 000125
（式中、Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基）で示される含フッ素エチレン性単量体に由来する構造単位Ｍ１である請求項１〜１０のいずれかに記載の非線形光学材料に用いるフッ素樹脂組成物。
【請求項１４】
前記式（Ｍ）、（Ｍ１）、（Ｍ２）および（Ｍ３）におけるＲｆ中のＹ1の少なくとも一つがＲｆの末端に結合している請求項１〜１３のいずれかに記載の非線形光学材料に用いるフッ素樹脂組成物。
【請求項１５】
前記式（Ｍ）、（Ｍ１）、（Ｍ２）および（Ｍ３）におけるＲｆ中のＹ1が、
【化６】
0004265218.tif 000126
（式中、Ｙ2は末端にエチレン性炭素−炭素二重結合を有する炭素数２〜５のアルケニル基、または含フッ素アルケニル基、ｄおよびｅは同じかまたは異なり０または１）である請求項１４記載の非線形光学材料に用いるフッ素樹脂組成物。
【請求項１６】
前記式（Ｍ）、（Ｍ１）、（Ｍ２）および（Ｍ３）におけるＲｆ中のＹ1が
−Ｏ（Ｃ＝Ｏ）ＣＸ6＝ＣＸ7Ｘ8
（式中、Ｘ6はＨ、Ｆ、ＣＨ3またはＣＦ3、Ｘ7およびＸ8は同じかまたは異なりＨまたはＦ）である請求項１４記載の非線形光学材料に用いるフッ素樹脂組成物。
【請求項１７】
請求項１〜１６のいずれかに記載のフッ素樹脂組成物において、含フッ素プレポリマー（Ｉ）を硬化してなる含フッ素非線形光学材料。
【請求項１８】
含フッ素プレポリマー（Ｉ）を光硬化してなる請求項１７記載の含フッ素非線形光学材料。
【請求項１９】
非線形光学層が請求項１７または１８記載の含フッ素非線形光学材料からなる光導波路型素子。
【請求項２０】
式（３）：
−（Ｍ）−（Ｍ’）−（Ａ２）−                      （３）
［式中、構造単位Ｍは請求項１に記載の式（Ｍ）で示される構造単位、構造単位Ｍ’は式（Ｍ’）
【化７】
0004265218.tif 000127
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｂ２およびｃ２は同じかまたは異なり、０または１）で示される含フッ素エチレン性単量体に由来する構造単位、構造単位Ａ１は該式（Ｍ’）で示される含フッ素エチレン性単量体と共重合可能な単量体に由来する構造単位である］で示される構造単位、構造単位Ａ２は該式（Ｍ）、（Ｍ’）で示される含フッ素エチレン性単量体と共重合可能な単量体に由来する構造単位である］で示され、構造単位Ｍを０．１〜９９．９モル％、構造単位Ｍ’を０．１〜９９．９モル％および構造単位Ａ２を０〜９９．８モル％含む数平均分子量５００〜１００００００の含フッ素ポリマーからなることを特徴とする含フッ素非線形光学材料。
【請求項２１】
構造単位Ｍ’が式（Ｍ’−１）
【化８】
0004265218.tif 000128
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｃ２は同じかまたは異なり、０または１）で示される含フッ素エチレン性単量体に由来する構造単位Ｍ’−１である請求項２０記載の非線形光学材料。
【請求項２２】
構造単位Ｍ’が式（Ｍ’−２）
【化９】
0004265218.tif 000129
（式中、Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基）で示される含フッ素エチレン性単量体に由来する構造単位Ｍ’−２である請求項２０記載の含フッ素非線形光学材料。
【請求項２３】
構造単位Ｍ’が式（Ｍ’−３）
【化１０】
0004265218.tif 000130
（式中、Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基）で示される含フッ素エチレン性単量体に由来する構造単位Ｍ’−３である請求項２０記載の含フッ素非線形光学材料。
【請求項２４】
非線形光学層が請求項２０〜２３のいずれかに記載の含フッ素非線形光学材料からなる光導波路型素子。
【発明の詳細な説明】
【技術分野】
【０００１】
本発明は分子鎖中に炭素−炭素二重結合を有する含フッ素プレポリマーからなるフッ素樹脂組成物、その組成物を硬化してなる含フッ素非線形光学材料、さらにその含フッ素非線形光学材料からなる光導波路素子に関する。
【背景技術】
【０００２】
本発明の非線形光学材料は、機能性の光学素子や光学部品に使用して非線形光学効果を発現する素材物質のことである。ここにいう非線形光学効果とは、外部強電界により誘起される原子や分子の分極において、非線形分極が無視できなくなった結果生じる光学効果をいう。たとえば、２次の非線形光学効果ではポッケルス効果、パラメトリック発振、第２高調波発生（ＳＨＧ）等が、また、３次の非線形光学効果ではカー効果、静電誘導ＳＨＧ、第３高調波発生（ＴＨＧ）、光強度による屈折率の変化などが知られている。２次非線形光学効果は、波長変換（ＳＨＧ）素子、電気光学変調器等に、３次の非線形光学効果は、波長変換（ＴＨＧ）素子、高速光シャッター光演算、光双安定性素子、光スイッチング等への応用が可能である。
【０００３】
非線形光学材料としては、従来から、リン酸二水素化カリウム（ＫＤＰ）やニオブ酸リチウム（ＬｉＮｂＯ3）等の無機強誘電体が知られている。しかしながら、これらの材料は潮解性や低い破壊しきい値、さらには高誘電率のため応答速度が遅く、そのため適用できる周波数帯域が限定される問題点がある。また、これらの無機強誘電体より大きい非線形光学応答を示す２−メチル−４−ニトロアニリン（ＭＮＡ）が、１９７９年にB. F. Levineらによって発見されて以来、有機非線形光学材料の研究開発が積極的に行なわれている。
【０００４】
これら有機非線形光学材料は、無機強誘電体より大きい非線形光学定数、速い非線形光学応答や高い破壊しきい値等が期待できる点で新しい光学材料としての用途展開が期待できる上に、分子設計やデバイス化の多様性を有するという利点を有し、将来のオプトエレクトロニクス分野の基幹材料として注目されている。
【０００５】
実際、ＭＮＡ、１−（４−ニトロフェニル）−３，５−ジメチルピラゾール（ＤＭＮＰ）、（２，２−ジシアノビニル）アニソール（ＤＩＶＡ）や４’−ニトロベンジリデン−３−アセトアミノ−４−メトキシアニリン（ＭＮＢＡ）から得られるバルク単結晶は、波長変換材料として用いられている。それらの材料をファイバー型やスラブ型光導波路に加工して、光周波数逓倍素子として試作されている（光機能材料、第４１頁〜第１０５頁、共立出版）。
【０００６】
しかしながら、バルク単結晶を用いる場合、生産性や加工性に劣り、大量生産に向かない。一方、高分子を用いた光導波路はスピンコート法などによる成膜プロセスが利用できるため、作製プロセスが簡便で、大面積化も可能である。さらに高分子材料は一般に潮解性もなく破壊しきい値が高いなど無機材料に比べて優れている。そのため高分子中に有機非線形材料を含有させた高分子組成物を非線形光学材料として用いる試みが数多く検討されている。
【０００７】
このような高分子組成物は一般には配向性がなく、このままでは電気光学効果を利用した光スイッチや変調素子等の材料として用いることができない。一般に配向性のない高分子材料に対し、加熱しながら直流電場を印加し配向させる、すなわち、ポーリング処理により電気光学効果を発現させる手法が用いられる。
【０００８】
しかしながら、ポーリング後常温に戻し放置すること、また使用することによって配向が失われ、電気光学効果が消失するという重大な問題がある。従来、高分子系光導波路材料としてポリメタクリレート（ＰＭＭＡ）などが精力的に研究されているが、ガラス転移温度（Ｔｇ）が１５０℃程度と低く、光集積回路の製造中に経緯する２００℃以上の温度において、ポーリングによって一旦発現した配向性が完全に消失するという問題がある。
【０００９】
また、光導波路内で、効率的に非線形光学効果を発現させるためには、用いる材料が、大きな非線形光学定数を有し、光の伝搬特性（透明性）に優れていることが望まれる。これらの光導波路を使用する際の光源の波長は１．３μｍもしくは１．５μｍ帯のものが使用される場合、有機材料の炭素−水素および酸素−水素結合はこの波長領域に吸収をもつため、光の透過性が落ち、非線形光学効果が低下する現象があった。そこで従来より、かかる水素原子を重水素（Ｄ）置換したり、フッ素置換をする検討がなされてきた。その結果、透明性の低下はある程度改善できるが、重水素置換の場合では材料のもつ吸水性は変わらず、水分吸収により近赤外域の吸収が増大してしまい透明性が悪化する。フッ素置換の場合はガラス転移温度の上昇は認められず、上述の問題（配向の消失の問題）は解決されていない。
【００１０】
近赤外波長領域での透明性が良好で損失の比較的低くかつ低吸水率の高分子材料として、環状構造を有するパーフルオロ系の非晶質フッ素ポリマーが提案されている（特開平３−９３２９号公報、特開平４−１９０２０２号公報、特開２０００−８１５１９公報など）。
【００１１】
これらの非晶性フッ素ポリマーは透明性の点では問題がないが、耐熱性、すなわち、ガラス転移温度が低いが故の上述の問題（配向の消失）がある。また、構造、組成を変えてガラス転移温度を充分高くした系ではポリマー自体がもろくなり導波路形成プロセスにおいてクラックを生じる問題等があり、いまだ非線形光学材料における問題がすべて解決されたわけではない。
【発明の開示】
【発明が解決しようとする課題】
【００１２】
このような状況に鑑み、本発明の目的は、大きな２次以上の非線形光学効果を示し、光伝搬損失の少ない非線形光学材料およびそれを用いてなる非線形光導波路素子を提供することにある。
【課題を解決するための手段】
【００１３】
本発明者らは、かかる目的を達成すべく鋭意研究を行なった結果、ポリマー側鎖にまたはポリマー主鎖末端に炭素−炭素二重結合を有することを特徴とする非晶性含フッ素プレポリマーを見出し、これらと非線形光学効果を示す有機化合物とを組み合わせてなる非線形光学材料を見出し、本発明を完成するに至った。
【００１４】
本発明の第１は、フッ素含有率が２５重量％以上の非晶性ポリマーであってかつ、ポリマー側鎖にまたはポリマー主鎖末端にエチレン性炭素−炭素二重結合を有する含フッ素プレポリマー（Ｉ）と２次以上の非線形光学効果を示す有機化合物（II）からなる非線形光学材料に用いるフッ素樹脂組成物に関する。
【００１５】
この含フッ素プレポリマー（Ｉ）は、１２９０〜１３２０ｎｍの波長範囲および／または１５３０〜１５７０ｎｍの波長範囲および／または６００〜９００ｎｍの波長範囲での吸光度係数の最大値が１ｃｍ-1以下である含フッ素プレポリマーがより好ましい。
【００１６】
特に好ましい含フッ素プレポリマー（Ｉ）としては、式（１）：
【化１】
0004265218.tif 000002
［式中、構造単位Ｍは式（Ｍ）：
【化２】
0004265218.tif 000003
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｂおよびｃは同じかまたは異なり、０または１）で示される含フッ素エチレン性単量体に由来する構造単位、構造単位Ａは該式（Ｍ）で示される含フッ素エチレン性単量体と共重合可能な単量体に由来する構造単位である］で示され、構造単位Ｍを０．１〜１００モル％および構造単位Ａを０〜９９．９モル％含み、数平均分子量が５００〜１００００００であるポリマーがあげられる。
【００１７】
本発明の第２は、上記フッ素樹脂組成物を硬化してなる非線形光学材料に関する。
【００１８】
本発明の第３は、式（２）：
−（Ｍ’）−（Ａ１）−                            （２）
［式中、構造単位Ｍ’は式（Ｍ’）
【化３】
0004265218.tif 000004
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｂ２およびｃ２は同じかまたは異なり、０または１）で示される含フッ素エチレン性単量体に由来する構造単位、構造単位Ａ１は該式（Ｍ’）で示される含フッ素エチレン性単量体と共重合可能な単量体に由来する構造単位である］で示され、構造単位Ｍ’を０．１〜１００モル％および構造単位Ａを０〜９９．９モル％含む数平均分子量５００〜１００００００の含フッ素ポリマーからなることを特徴とする含フッ素非線形光学材料に関する。
【００１９】
本発明の第４は、式（３）：
−（Ｍ）−（Ｍ’）−（Ａ２）−                      （３）
［式中、構造単位Ｍは請求項１２に記載の式（Ｍ）で示される構造単位、構造単位Ｍ’は請求項２２に記載の式（Ｍ’）で示される構造単位、構造単位Ａ２は該式（Ｍ）、（Ｍ’）で示される含フッ素エチレン性単量体と共重合可能な単量体に由来する構造単位である］で示され、構造単位Ｍを０．１〜９９．９モル％、構造単位Ｍ’を０．１〜９９．９モル％および構造単位Ａ２を０〜９９．８モル％含む数平均分子量５００〜１００００００の含フッ素ポリマーからなることを特徴とする含フッ素非線形光学材料に関する。
【００２０】
本発明の第５は、前記第２〜４の本発明の非線形光学材料からなる光導波路型素子に関する。
【発明の効果】
【００２１】
本発明によれば、含フッ素プレポリマーを硬化させ非線形物質と安定な構造を形成した好適な非線形光学材料を得ることができる。このフッ素樹脂組成物を用いるときは、近赤外波長領域で透明性を維持しながら、比較的簡単な工程で優れた非線形光導波路型素子を製造することができる。
【発明を実施するための最良の形態】
【００２２】
本発明に用いる含フッ素プレポリマー（Ｉ）として好適なポリマーは、前記のとおり式（１）：
【化４】
0004265218.tif 000005
［式中、構造単位Ｍは式（Ｍ）：
【化５】
0004265218.tif 000006
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｂおよびｃは同じかまたは異なり、０または１）で示される含フッ素エチレン性単量体に由来する構造単位、構造単位Ａは該式（Ｍ）で示される含フッ素エチレン性単量体と共重合可能な単量体に由来する構造単位である］で示され、構造単位Ｍを０．１〜１００モル％および構造単位Ａを０〜９９．９モル％含み、数平均分子量が５００〜１００００００である含フッ素プレポリマーである。
【００２３】
つまり、ポリマー側鎖に反応により硬化可能なエチレン性炭素−炭素二重結合を有する含フッ素エチレン性単量体に由来する構造単位Ｍのホモポリマー、またはその構造単位Ｍを必須成分として有する共重合体である。
【００２４】
構造単位ＭのＲｆにおいて、Ｙ1の少なくとも１個はＲｆの末端に結合していることが好ましい。
【００２５】
本発明で用いる含フッ素プレポリマー（Ｉ）における構造単位Ｍは、なかでも式（Ｍ１）：
【化６】
0004265218.tif 000007
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｃは０または１）で示される含フッ素エチレン性単量体に由来する構造単位Ｍ１が好ましい。
【００２６】
この構造単位Ｍ１を含む含フッ素プレポリマーは、特に近赤外透明性が高く、構造単位Ｍ１のホモポリマーに限らず、構造単位Ｍ１を増やした組成の共重合体においても近赤外透明性を高くすることができ、好ましいものである。
【００２７】
さらに構造単位Ｍ１のより好ましい具体例は式（Ｍ２）：
【化７】
0004265218.tif 000008
（式中、Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基）で示される含フッ素エチレン性単量体に由来する構造単位Ｍ２である。
【００２８】
この構造単位Ｍ２はエチレン性炭素−炭素二重結合を末端に有する含フッ素アリルエーテルの構造単位であり、近赤外透明性を高くできるだけでなく、重合性が良好であり、特にホモ重合性および他の含フッ素エチレン系単量体との共重合性が良好であるため好ましい。
【００２９】
また、構造単位Ｍ１の別の好ましい具体例は式（Ｍ３）：
【化８】
0004265218.tif 000009
（式中、Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基）で示される含フッ素エチレン性単量体に由来する構造単位Ｍ３である。
【００３０】
この構造単位Ｍ３はエチレン性炭素−炭素二重結合を末端に有する含フッ素ビニルエーテルの構造単位であり、近赤外透明性を高くでき、また他の含フッ素エチレン系単量体との共重合性が良好である点で好ましい。
【００３１】
本発明で使用する式（１）の含フッ素プレポリマー（Ｉ）において構造単位Ｍ、Ｍ１、Ｍ２およびＭ３に含まれるＹ1は、前記のとおり、末端にエチレン性炭素−炭素二重結合を有する炭素数２〜１０の１価の有機基である。
【００３２】
このＹ1中の炭素−炭素二重結合は重縮合反応などを起こす能力を有し、硬化（架橋）体を与えることができるものである。詳しくは、たとえばラジカルやカチオンの接触によって、含フッ素プレポリマー（Ｉ）分子間で、または含フッ素プレポリマー（Ｉ）と必要に応じて加えられる硬化（架橋）剤との間で重合反応や縮合反応を起こし、硬化（架橋）物を与えることができるものである。
【００３３】
好ましいＹ1の第１としては、
【化９】
0004265218.tif 000010
（式中、Ｙ2は末端にエチレン性炭素−炭素二重結合を有する炭素数２〜５のアルケニル基または含フッ素アルケニル基；ｄおよびｅは同じかまたは異なり、０または１）である。
【００３４】
好ましいＹ2としては、
−ＣＸ6＝ＣＸ7Ｘ8
（式中、Ｘ6はＨ、Ｆ、ＣＨ3またはＣＦ3；Ｘ7およびＸ8は同じかまたは異なり、ＨまたはＦ）であり、この基はラジカルやカチオンの接触による硬化反応性が高く、好ましいものである。
【００３５】
好ましいＹ2の具体例としては、
【化１０】
0004265218.tif 000011
などがあげられる。
【００３６】
また好ましいＹ1の第２としては、
−Ｏ（Ｃ＝Ｏ）ＣＸ6＝ＣＸ7Ｘ8
（式中、Ｘ6はＨ、Ｆ、ＣＨ3またはＣＦ3；Ｘ7およびＸ8は同じかまたは異なり、ＨまたはＦ）があげられ、この基は特にラジカルの接触による硬化反応性がより高い点で好ましく、光硬化などにより容易に硬化物を得ることができる点で好ましい。
【００３７】
上記好ましいＹ1の第２の具体例としては、
【化１１】
0004265218.tif 000012
などがあげられる。
【００３８】
その他の好ましいＹ1としては、
【化１２】
0004265218.tif 000013
などがあげられる。
【００３９】
Ｙ1のなかでも、−Ｏ（Ｃ＝Ｏ）ＣＦ＝ＣＨ2の構造を有するものが近赤外透明性を高くでき、さらに硬化（架橋）反応性が特に高く、効率よく硬化物を得ることができる点で好ましい。
【００４０】
なお、前述の側鎖中に炭素−炭素二重結合を有する有機基Ｙ1は、ポリマー主鎖末端に導入してもよい。
【００４１】
本発明で用いる含フッ素プレポリマー（Ｉ）において、構造単位Ｍ、Ｍ１、Ｍ２およびＭ３に含まれる−Ｒｆ−は、炭素数１〜４０の含フッ素アルキレン基または炭素数２〜１００のエーテル結合を有する含フッ素アルキレン基である。このＲｆ基は含まれる炭素原子にフッ素原子が結合していればよく、一般に、炭素原子にフッ素原子と水素原子または塩素原子が結合した含フッ素アルキレン基、エーテル結合を有する含フッ素アルキレン基であるが、フッ素原子をより多く含有する（フッ素含有率が高い）ものが好ましく、より好ましくはパーフルオロアルキレン基またはエーテル結合を有するパーフルオロアルキレン基である。含フッ素プレポリマー（Ｉ）中のフッ素含有率は２５重量％以上、好ましくは４０重量％以上である。これらによって、含フッ素プレポリマー（Ｉ）の近赤外透明性を高くすることが可能となり、特に硬化物の耐熱性や弾性率を高くする目的で硬化度（架橋密度）を高くしても近赤外透明性を高く維持できるため好ましい。
【００４２】
−Ｒｆ−基の炭素数は大きすぎると、含フッ素アルキレン基の場合は溶剤への溶解性を低下させたり透明性が低下することがあり、またエーテル結合を有する含フッ素アルキレン基の場合はポリマー自身やその硬化物の硬度や機械特性を低下させることがあるため好ましくない。含フッ素アルキレン基の炭素数は、好ましくは１〜２０、より好ましくは１〜１０である。エーテル結合を有する含フッ素アルキレン基の炭素数は好ましくは２〜３０、より好ましくは２〜２０である。
【００４３】
Ｒｆの好ましい具体例としては、
【化１３】
0004265218.tif 000014
（ｌ：１〜１０、ｍ：１〜１０、ｎ：０〜５）
【化１４】
0004265218.tif 000015
または
【化１５】
0004265218.tif 000016
（Ｘ9、Ｘ12はＦまたはＣＦ3；Ｘ10、Ｘ11はＨまたはＦ；ｏ＋ｐ＋ｑは１〜３０；ｒは０または１；ｓ、ｔは０または１）
などがあげられる。
【００４４】
前述のとおり、本発明で用いる含フッ素プレポリマー（Ｉ）を構成する構造単位Ｍは構造単位Ｍ１が好ましく、構造単位Ｍ１としてはさらに構造単位Ｍ２または構造単位Ｍ３が好ましい。そこで、つぎに構造単位Ｍ２および構造単位Ｍ３の具体例について述べる。
【００４５】
構造単位Ｍ２を構成する単量体として好ましい具体例としては、
【化１６】
0004265218.tif 000017
（以上、ｎ：１〜３０の整数）
があげられる。
【００４６】
より詳しくは、
【化１７】
0004265218.tif 000018
(Ｒｆ1、Ｒｆ2は炭素数１〜５のパーフルオロアルキル基；ｎは０〜３０の整数)、
【化１８】
0004265218.tif 000019
（ＸはＨ、ＣＨ3、ＦまたはＣＦ3；ｎは０〜３０の整数）
などがあげられる。
【００４７】
構造単位Ｍ３を構成する単量体として好ましい具体例としては、
【化１９】
0004265218.tif 000020
などがあげられる。
【００４８】
さらに詳しくは、
【化２０】
0004265218.tif 000021
（以上、ｍ：０〜３０；ｎ：１〜３；ＸはＨ、ＣＨ3、ＦまたはＣＦ3；Ｒｆ1、Ｒｆ2は炭素数１〜５のパーフルオロアルキル基）
などがあげられる。
【００４９】
これらの構造単位Ｍ２およびＭ３以外に、含フッ素プレポリマー（Ｉ）の構造単位Ｍを構成する単量体の好ましい具体例としては、たとえば、
【化２１】
0004265218.tif 000022
（Ｒｆは前述の例と同じ）
などがあげられる。
【００５０】
より具体的には、
【化２２】
0004265218.tif 000023
などがあげられる。
【００５１】
本発明で用いる含フッ素プレポリマー（Ｉ）において、構造単位Ａは任意成分であり、構造単位Ｍ、Ｍ１、Ｍ２またはＭ３と共重合し得る単量体であれば特に限定されず、目的とする含フッ素プレポリマー（Ｉ）やその硬化物の用途、要求特性などに応じて適宜選択すればよい。
【００５２】
構造単位Ａとしては、たとえばつぎの構造単位が例示できる。
【００５３】
〔1〕官能基を有する含フッ素エチレン性単量体から誘導される構造単位
この構造単位〔1〕は、含フッ素プレポリマー（Ｉ）およびその硬化物の近赤外透明性を高く維持しながら、基材への密着性や溶剤、特に汎用溶剤への溶解性を付与できる点で好ましく、そのほかＹ1が関与する以外の架橋性などの機能を付与できる点で好ましい。
【００５４】
官能基を有する好ましい含フッ素エチレン性単量体の構造単位〔1〕は、式（４）：
【化２３】
0004265218.tif 000024
（式中、Ｘ11、Ｘ12およびＸ13は同じかまたは異なりＨまたはＦ；Ｘ14はＨ、Ｆ、ＣＦ3；ｈは０〜２の整数；ｉおよびｊは同じかまたは異なり０または１；Ｒｆ4は炭素数１〜４０の含フッ素アルキレン基または炭素数２〜１００のエーテル結合を有する含フッ素アルキレン基；Ｚ1は−ＯＨ、ＣＨ2ＯＨ、−ＣＯＯＨ、カルボン酸誘導体、−ＳＯ3Ｈ、スルホン酸誘導体、エポキシ基およびシアノ基よりなる群から選ばれる官能基）で示される構造単位であり、なかでも、
ＣＨ2＝ＣＦＣＦ2ＯＲｆ4−Ｚ1
（式中、Ｒｆ4およびＺ1は前記と同じ）から誘導される構造単位が好ましい。
【００５５】
より具体的には、
【化２４】
0004265218.tif 000025
（式中、Ｚ1は前記と同じ）などの含フッ素エチレン性単量体から誘導される構造単位が好ましくあげられる。
【００５６】
また、
ＣＦ2＝ＣＦＯＲｆ4−Ｚ1
（式中、Ｒｆ4およびＺ1は前記と同じ）から誘導される構造単位も好ましく例示でき、より具体的には、
【化２５】
0004265218.tif 000026
（式中、Ｚ1は前記と同じ）などの単量体から誘導される構造単位があげられる。
【００５７】
その他、官能基含有含フッ素エチレン性単量体としては、
ＣＦ2＝ＣＦＣＦ2−Ｏ−Ｒｆ−Ｚ1、ＣＦ2＝ＣＦ−Ｒｆ−Ｚ1、
ＣＨ2＝ＣＨ−Ｒｆ−Ｚ1、ＣＨ2＝ＣＨＯ−Ｒｆ−Ｚ1
（Ｒｆは式（Ｍ）のＲｆと同じ）
などがあげられ、より具体的には、
【化２６】
0004265218.tif 000027
（式中、Ｚ1は前記と同じ）などがあげられる。
【００５８】
ただし、−ＯＨ基、−ＣＯＯＨ基、−ＳＯ3Ｈ基を有する単量体を用いる場合は、近赤外透明性を低下させない範囲の量であることが好ましい。
【００５９】
〔2〕官能基を含まない含フッ素エチレン性単量体から誘導される構造単位
この構造単位〔2〕は含フッ素プレポリマー（Ｉ）またはその硬化物の近赤外透明性をより一層高く維持できる点で、またさらに高透明性化することができる点で好ましい。また単量体を選択することでポリマーの機械的特性やガラス転移温度などを調整でき、特に構造単位Ｍと共重合してガラス転移点を高くすることができ、好ましいものである。
【００６０】
この含フッ素エチレン性単量体の構造単位〔2〕としては、式（５）：
【化２７】
0004265218.tif 000028
（式中、Ｘ15、Ｘ16およびＸ18は同じかまたは異なりＨまたはＦ；Ｘ17はＨ、ＦまたはＣＦ3；ｈ１、ｉ１およびｊ１は０または１；Ｚ2はＨ、ＦまたはＣｌ；Ｒｆ5は炭素数１〜２０の含フッ素アルキレン基または炭素数２〜１００のエーテル結合を含む含フッ素アルキレン基）で示されるものが好ましい。
【００６１】
具体例としては、
【化２８】
0004265218.tif 000029
などの単量体から誘導される構造単位が好ましくあげられる。
【００６２】
〔3〕フッ素を有する脂肪族環状の構造単位
この構造単位〔3〕を導入すると、透明性を高くでき、また、より近赤外透明性を高めることが可能となり、さらに高ガラス転移温度の含フッ素プレポリマー（Ｉ）が得られ、硬化物にさらなる高硬度化が期待できる点で好ましい。
【００６３】
含フッ素脂肪族環状の構造単位〔3〕としては式（６）：
【化２９】
0004265218.tif 000030
（式中、Ｘ19、Ｘ20、Ｘ23、Ｘ24、Ｘ25およびＸ26は同じかまたは異なりＨまたはＦ；Ｘ21およびＸ22は同じかまたは異なりＨ、Ｆ、ＣｌまたはＣＦ3；Ｒｆ6は炭素数１〜１０の含フッ素アルキレン基または炭素数２〜１０のエーテル結合を有する含フッ素アルキレン基；ｎ２は０〜３の整数；ｎ１、ｎ３、ｎ４およびｎ５は同じかまたは異なり０または１の整数）で示されるものが好ましい。
【００６４】
たとえば、
【化３０】
0004265218.tif 000031
（式中、Ｒｆ6、Ｘ21およびＸ22は前記と同じ）で示される構造単位があげられる。
【００６５】
具体的には、
【化３１】
0004265218.tif 000032
（式中、Ｘ19、Ｘ20、Ｘ23およびＸ24は前記と同じ）などがあげられる。
【００６６】
〔4〕フッ素を含まないエチレン性単量体から誘導される構造単位
近赤外透明性を悪化させない範囲でフッ素を含まないエチレン性単量体から誘導される構造単位〔4〕を導入してもよい。
【００６７】
構造単位〔4〕を導入することによって、汎用溶剤への溶解性が向上したり、添加剤、たとえば光触媒や必要に応じて添加する硬化剤との相溶性を改善できる。
【００６８】
非フッ素系エチレン性単量体の具体例としては、
αオレフィン類：
エチレン、プロピレン、ブテン、塩化ビニル、塩化ビニリデンなど
ビニルエーテル系またはビニルエステル系単量体：
ＣＨ2＝ＣＨＯＲ、ＣＨ2＝ＣＨＯＣＯＲ（Ｒ：炭素数１〜２０の炭化水素基）など
アリル系単量体：
ＣＨ2＝ＣＨＣＨ2Ｃｌ、ＣＨ2＝ＣＨＣＨ2ＯＨ、ＣＨ2＝ＣＨＣＨ2ＣＯＯＨ、ＣＨ2＝ＣＨＣＨ2Ｂｒなど
アリルエーテル系単量体：
【化３２】
0004265218.tif 000033
など
アクリル系またはメタクリル系単量体：
アクリル酸、メタクリル酸、アクリル酸エステル類、メタクリル酸エステル類のほか、無水マレイン酸、マレイン酸、マレイン酸エステル類など
などがあげられる。
【００６９】
これらの非フッ素系エチレン性単量体の水素原子を重水素原子に一部または全部置換したものは透明性の点でより好ましい。
【００７０】
〔5〕脂環式単量体から誘導される構造単位
構造単位Ｍの共重合成分として、より好ましくは構造単位Ｍと前述の含フッ素エチレン性単量体または非フッ素エチレン性単量体（前述の〔3〕、〔4〕）の構造単位に加えて、第３成分として脂環式単量体構造単位〔5〕を導入してもよく、それによって高ガラス転移温度化や高硬度化が図られる。
【００７１】
脂環式単量体〔5〕の具体例としては、
【化３３】
0004265218.tif 000034
（ｍは０〜３の整数；Ａ、Ｂ、ＣおよびＤは同じかまたは異なり、Ｈ、Ｆ、Ｃｌ、ＣＯＯＨ、ＣＨ2ＯＨまたは炭素数１〜５のパーフルオロアルキル基など）で示されるノルボルネン誘導体、
【化３４】
0004265218.tif 000035
などの脂環式単量体や、これらに置換基を導入した誘導体などがあげられる。
【００７２】
本発明で用いる含フッ素プレポリマー（Ｉ）において、構造単位Ｍ（Ｍ１、Ｍ２、Ｍ３）と構造単位Ａの組合せや組成比率は、構造単位Ｍと構造単位Ａの組合せが非晶性となり得る組合せの範囲、およびフッ素含有率が２５重量％以上の範囲で、上記の例示から、目的とする用途、物性（特にガラス転移温度、硬度など）、機能（透明性、近赤外透明性）などによって種々選択できる。
【００７３】
含フッ素プレポリマー（Ｉ）は、構造単位Ｍ（Ｍ１、Ｍ２、Ｍ３）を必須成分として含むものであり、構造単位Ｍ自体で近赤外透明性を高く維持し、透明性を付与する機能と硬化により硬化物に硬さ、耐熱性、耐摩耗性、耐擦傷性、耐溶剤性を付与できる機能を併せもつという特徴を有している。また、構造単位Ｍの含有量を調整することで屈折率の制御が可能であるという特徴をも有している。したがって含フッ素プレポリマー（Ｉ）は、構造単位Ｍを多く含む組成、極端には構造単位Ｍのみ（１００モル％）からなる重合体であっても近赤外透明性を高く維持できる。さらに同時に硬化（架橋）密度の高い硬化物が得られ、高硬度、耐摩耗性、耐擦傷性、耐熱性に優れた被膜が得られる。
【００７４】
またさらに、含フッ素プレポリマー（Ｉ）の構造単位Ｍと構造単位Ａとからなる共重合体の場合、構造単位Ａを前述の例示から選択することによって、さらに高硬度（高ガラス転移温度）や近赤外透明性の高い硬化物を与えるプレポリマーとすることができる。
【００７５】
含フッ素プレポリマー（Ｉ）の構造単位Ｍと構造単位Ａとの共重合体の場合、構造単位Ｍの含有比率は、含フッ素プレポリマー（Ｉ）を構成する全単量体に対し０．１モル％以上であればよいが、硬化（架橋）により高硬度で耐摩耗性、耐擦傷性に優れ、耐薬品性、耐溶剤性に優れた硬化物を得るためには２．０モル％以上、好ましくは５モル％以上、より好ましくは１０モル％以上とすることが好ましい。
【００７６】
特に耐熱性、透明性、低吸水性に優れた硬化被膜の形成が必要な光導波路型素子の用途においては、１０モル％以上、好ましくは２０モル％以上、さらには５０モル％以上含有することが好ましい。
【００７７】
本発明で用いる硬化性含フッ素プレポリマー（Ｉ）は、構成単位Ｍの比率を増やしても（硬化部位を増やしても）透明性は低下しないため、特に近赤外領域における非線形光学材料用途において好ましい特性を有している。
【００７８】
またさらに硬化性含フッ素プレポリマー（Ｉ）は、光通信に用いられる光機能素子用の非線形光学材料として用いる場合等は高い透明性が必要とされ、構造単位Ｍと構造単位Ａの組合せが非晶性となり得る組合せと組成を有することが重要である。ここで、非晶性とはＤＳＣ分析において、昇温速度１０℃／ｍｉｎの条件で測定した際に実質的に融解に基づく吸熱ピークが観測されないか、もしくは融解熱量が１Ｊ／ｇ以下である性質を示す。
【００７９】
また硬化性含フッ素プレポリマー（Ｉ）のフッ素含有率は２５重量％以上が好ましい。
【００８０】
フッ素含有率が低いと、近赤外での透明性が低下する。また、フッ素含有率が低いと吸水性も高くなり、光学材料としては実質的には使用できなくなる。非線形光学材料用途としては、最も好ましくはフッ素含有率は４０重量％以上である。
【００８１】
本発明で用いる硬化性含フッ素プレポリマー（Ｉ）は特定の通信帯域（１２９０〜１３２０ｎｍおよび／もしくは１５３０〜１５７０ｎｍおよび／もしくは６００〜９００ｎｍ）における吸光度係数の最大値は１ｃｍ-1以下のものが好ましい。これより高い吸光度係数を示すものは光通信に用いる非線形光学材料としては適さない。
【００８２】
含フッ素プレポリマー（Ｉ）の分子量は、たとえば数平均分子量において５００〜１００００００の範囲から選択できるが、好ましくは１０００〜５０００００、特に２０００〜２０００００の範囲から選ばれるものが好ましい。
【００８３】
分子量が低すぎると、硬化後であっても機械的物性が不充分となりやすく、特に硬化物や硬化膜が脆く強度不足となりやすい。分子量が高すぎると、溶剤溶解性が悪くなったり、特に薄膜形成時に成膜性やレベリング性が悪くなりやすく、また含フッ素プレポリマーの貯蔵安定性も不安定となりやすい。光導波路用途としては、最も好ましくは数平均分子量が５０００から１０００００の範囲から選ばれるものである。
【００８４】
含フッ素プレポリマー（Ｉ）は、含フッ素プレポリマー自体（硬化前）の１２９０〜１３２０ｎｍの波長範囲または１５３０〜１５７０ｎｍの波長範囲または６００〜９００ｎｍの波長範囲で吸光度係数の最大値が１ｃｍ-1以下であることが好ましく、さらには０．５ｃｍ-1以下、特には０．１ｃｍ-1以下であることが好ましい。さらに屈折率としてｎｄで１．３〜１．７の範囲のものが好ましい。この調整は、構造単位Ｍの種類、含有率、必要に応じて用いられる構造単位Ａの種類を種々決定することによって可能である。これらの調整によって、導波路の形成の際にクラッドの選択が容易となる。
【００８５】
またさらに含フッ素プレポリマーでは、汎用溶剤に可溶であることが好ましく、たとえばケトン系溶剤、酢酸エステル系溶剤、アルコール系溶剤、芳香族系溶剤の少なくとも１種に可溶または上記汎用溶剤を少なくとも１種含む混合溶剤に可溶であることが好ましい。
【００８６】
汎用溶剤に可溶であることは、特に、光導波路を形成するプロセスにおいて３μｍ程度の薄膜形成が必要な際、成膜性、均質性に優れるため好ましく、光導波路形成における生産性の面でも有利である。
【００８７】
本発明で用いる含フッ素プレポリマー（Ｉ）を得るためには、一般には、
〔1〕Ｙ1を有する単量体を予め合成し、重合して得る方法
〔2〕一旦、他の官能基を有する重合体を合成し、その重合体に高分子反応により官能基変換し、官能基Ｙ1を導入する方法
のいずれの方法も採用できる。
【００８８】
本発明のフッ素樹脂組成物におけるもう一方の成分である２次以上の非線形光学効果を示す有機化合物（以下、単に「非線形物質」ともいう）は、樹脂組成物に非線形光学効果を付与する機能を果たすために配合される。
【００８９】
非線形光学効果とは、外部強電界により誘起される原子や分子の分極において、非線形分極が無視できなくなった結果生じる光学効果をいう。例えば、２次の非線形光学効果ではポッケルス効果、パラメトリック発振、第２高調波発生（ＳＨＧ）等が、また、３次の非線形光学効果ではカー効果、静電誘導ＳＨＧ、第３高調波発生（ＴＨＧ）、光強度による屈折率の変化などが知られている。２次非線形光学効果は、波長変換（ＳＨＧ）素子、電気光学変調器等に、３次の非線形光学効果は、波長変換（ＴＨＧ）素子、高速光シャッター光演算、光双安定性素子、光スイッチング等への応用が可能である。
【００９０】
本発明に用いられる非線形物質としては、以下に示される化学構造をもつ有機物があげられる。
【００９１】
〔1〕アニリン誘導体
２−メチル−４−ニトロアリニン（ＭＮＡ）、４−ニトロアニリン、２−ニトロアニリン、３−ニトロアニリン、２−メチル−４−ニトロアニリン、２−メチル−４−ニトロ−Ｎ−メチルアニリン、４−ニトロ−Ｎ−シアノメチルアニリン、Ｎ，Ｎ−ジメチル−４−ニトロアニリン、２，４−ジニトロアニリン、２−クロロ−４−ニトロアニリン、２−ブロモ−４−ニトロアニリン、４−ニトロ−２−（Ｎ−アセチル）アミノ−Ｎ，Ｎ−ジメチルアニリン、４−フルオロニトロアニリン、４−アミノアセトフェノン、Ｎ，Ｎ’−ジ（４−エチルカルボキシル）フェニル−メチレンジアミン等。これらの化合物はアミノ基を有するため、相溶性、分散性が期待される。また、誘導体も容易に合成可能である。
【００９２】
〔2〕尿素およびエノン誘導体
モノメチルウレア、ｓｙｍ−ジメチルウレア、テトラメチルウレア
【化３５】
0004265218.tif 000036
【００９３】
これらの化合物は可視領域で透明性の高い点で好ましい。
【００９４】
〔3〕ピリジン誘導体
２−アミノ−５−ニトロピリジン、２−（Ｎ−シクロオクチル）アミノ−５−ニトロピリジン、２−〔１−（２−メチロール）ピロリジニル〕−３−ニトロピリジン、２−〔Ｎ−（α−メチルベンジル）アミノ〕−５−ニトロピリジン、３−メチル−４−ニトロピリジンＮ−オキサイド、４−〔（（１−メチル−４−（１Ｈ）−ピリジニデン）エチリデン）２，５−シクロヘキサジエン−１−オン、４−Ｎ，Ｎ−ジメチルアミノピリジンＮ−オキサイド等。
【００９５】
これらの化合物は吸収端が小さい特徴をもち、透明な波長領域が広い化合物であるため好ましい。
【００９６】
〔4〕ニトロベンゼン誘導体
４−〔１−（２−メチロール）ピロリジニル〕−ニトロベンゼン、２−フルオロニトロベンゼン、４−〔Ｎ−（２−ヒドロキシエチル）−Ｎ−エチルアミノ〕−４’−ニトロアゾベンゼン（ＤＲ−１）、４−ニトロアニソール、４−ニトロトルエン、メチル−Ｎ−（２，４−ジニトロフェニル）アラニネート、１−（４−ニトロフェニル）−３，５−フェニルピロール、４−Ｎ，Ｎ−ジメチルアミノ−β−ニトロスチレン等。
【００９７】
これらの化合物は、さまざまな誘導体が容易に合成可能であるため好ましい。
【００９８】
〔5〕シアノ化合物
４−シアノアニリン、４−シアノ−Ｎ，Ｎ−ジメチルアニリン、４−シアノアニソール、４−シアノトルエン等。
【００９９】
〔6〕共役アルケニルベンゼン誘導体
４−ニトロ−トランス−スチルベン、４−クロロ−トランス−スチルベン、トランス−４−アザスチルベン、４−アミノ−トランス−スチルベン、４−Ｎ，Ｎ−ジメチルアミノ−トランス−スチルベン、４−アミノ−４’−ニトロ−トランス−スチルベン、４−Ｎ，Ｎ−ジメチルアミノ−４’−ニトロ−トランス−スチルベン、３−メチル−４−メトキシ−４’−ニトロ−トランス−スチルベン、４−メチル−４’−ニトロ−トランス−スチルベン、４−クロロ−４’−ニトロ−トランス−スチルベン、４−メトキシ−４’−シアノ−トランス−スチルベン、４−Ｎ，Ｎ−ジメチルアミノ−４’−クロロ−トランス−スチルベン、４−Ｎ，Ｎ−ジメチルアミノ−４’−アザスチルベンＮ−オキサイド、２−（２，２−ジシアノビニル）アニソール（ＤＩＶＡ）、４’−ニトロベンジリデン−３−アセトアミノ−４−メトキシアニリン（ＭＮＢＡ）、４−Ｎ，Ｎ−ジメチルアミノシンナムアルデヒド、４−メトキシシンナムアルデヒド、１−（４−Ｎ，Ｎ−ジメチルアミノフェニル）−４−ニトロブタ−１，３−ジエン、１−（４−シアノフェニル）−４−（４−Ｎ，Ｎ−ジメチルアミノフェニル）−ブタ−１，３−ジエン等。
【０１００】
これらの化合物は、大きな２次の非線形光学効果を示すため好ましい。
【０１０１】
〔7〕ベンゾチアゾール誘導体５
３−エチル−２−〔２−（４−オキソ−２，５−シクロヘキサジエニリデン）エチリデン〕−２，３−ジヒドロベンゾチアゾール、２−〔６−（４−カルボキシフェニルアミノ）シクロヘキサ−２，４−ジエニリデン〕−３−エチル−２，３−ジヒドロキシベンゾチアゾール等。
【０１０２】
〔8〕含Ｎ複素環
２−（４−シアノメチレン−シクロヘキサ−２，５−ジエニリジン）イミダゾリジン、２−（４−ジシアノメチレン−シクロヘキサ−２，５−ジエニリジン）イミダゾリジン、１−（４−ニトロフェニル）−３，５−ジメチルピラゾール（ＤＭＮＰ）、Ｎ−メチルメロシアニン、Ｎ−オクタデシルメロシアニン、
【化３６】
0004265218.tif 000037
Ｒ1は水素原子、シアノ基、フェニル基等の複素環基を表わす。Ｒ3、Ｒ4は水素原子、シアノ基、フェニル基等の複素環基またはＲ3とＲ4とが連結して形成する環を構成する原子群を表す。ただし、Ｒ1、Ｒ3、Ｒ4のすべてが水素原子であることはない。Ｒ2は水素原子、アルキル基、アシル基を表す。
【０１０３】
これらの化合物は吸収端が小さい特徴をもつ。すなわち、透明な波長領域が広い化合物である点で好ましい。
【０１０４】
〔9〕電荷移動錯体
テトラメチルテトラチアフルバレン・シアノエトキシカルボニルメチレン結合物等
があげられる
【０１０５】
これらの構造に付け加えてつぎの構造をもつ化合物もあげられる。
【０１０６】
(１)アントラキノン系化合物：
【化３７】
0004265218.tif 000038
【０１０７】
(２)Ｌ−ピログルタミン酸塩類：
【化３８】
0004265218.tif 000039
Ａ1、Ａ2、Ａ3、Ａ4、Ａ5は水素または重水素を示し、Ｘは水素、重水素、アルカリ金属、アルカリ土類金属を示し、ｎは１または２を示す。
【０１０８】
これらの化合物は２５０ｎｍまでの広い波長で透明である点で好ましい。
【０１０９】
(３)アミノ酸誘導体：
【化３９】
0004265218.tif 000040
Ｒ1は炭素数１から５の直鎖または分岐のアルキル基を示し、Ｒ2は炭素数１０〜２０のアルキル基を示す。
【０１１０】
(４)ジベンゾイルメタン誘導体：
【化４０】
0004265218.tif 000041
Ａ1、Ａ2、Ａ3、Ａ4、Ａ5、Ｂ1、Ｂ2、Ｂ3、Ｂ4、Ｂ5は水素原子、フッ素原子、塩素原子、アルキル基、アルコキシ基、アミノ基、アルキルアミノ基、ニトロ基、シアノ基、ジシアノエチレン基のいずれかを示す。
【０１１１】
これらの化合物は光吸収が短波長領域にあり、透明波長範囲が広い点で好ましい。
【０１１２】
(５)ウロカニン酸誘導体：
【化４１】
0004265218.tif 000042
Ｒ1は水素、メチル基またはアセチル基を示し、Ｘは−Ｏ−Ｒ2または−Ｎ（−Ｒ4）−Ｒ3を示し、Ｒ2は水素または炭素数１〜１８のアルキル基を、Ｒ3、Ｒ4は水素または炭素数１〜１８のアルキル基を示す。
【０１１３】
この化合物は広い透明波長域を有する点で好ましい。
【０１１４】
(６)１，３−ベンゾチオール誘導体：
【化４２】
0004265218.tif 000043
【０１１５】
(７)ベンゾイミダゾール誘導体：
【化４３】
0004265218.tif 000044
Ｙは−ＮＲ3−または−Ｓ−を表し、Ｒ1、Ｒ2およびＲ3は水素原子、アルキル基またはアリール基を表し、同一でも異なってもよい。
【０１１６】
(８)不整炭素原子を有する５−ベンジリデンオキサゾリジン−２，４−ジオン誘導体：
【化４４】
0004265218.tif 000045
Ａｒは電子供与性基で置換されたフェニル基を表し、Ｒは不整炭素原子を有するアルキル基を表す。
【０１１７】
この化合物は青色透過性に優れる点で好ましい。
【０１１８】
(９)ニトロソ基含有化合物：
【化４５】
0004265218.tif 000046
Ｒ1〜Ｒ7のうちの１つは電子供与基を表す。残りの置換基は水素原子または炭素数１〜１８のアルキル基を表す。
【０１１９】
この化合物も青色透過性に優れる点で好ましい。
【０１２０】
(１０)ヒドラジン誘導体：
【化４６】
0004265218.tif 000047
Ｒ1は電子供与性置換基または電子吸引性置換基を表し、ＸはＣＨまたはＮ原子を表す。
【０１２１】
(１１)ヒドラゾン誘導体：
【化４７】
0004265218.tif 000048
【０１２２】
(１２)オキサジアゾール誘導体：
【化４８】
0004265218.tif 000049
Ｒ1はアミノ基、アミド基、アルキル基、ハロゲン原子、水素原子から選ばれる置換基を、Ｒ2はアルキル基または水素原子を表す。
【０１２３】
具体例としては、たとえば
【化４９】
0004265218.tif 000050
等があげられる。
【０１２４】
(１３)スチルベン誘導体：
【化５０】
0004265218.tif 000051
Ｘは塩素、臭素、フッ素、ヨウ素などのハロゲン元素を示す。
【０１２５】
(１４)複素環化合物：
【化５１】
0004265218.tif 000052
Ｚ1はＯ、Ｓ、Ｓｅ、Ｔｅ、ＳＯ2またはＮＲ1を示す。Ｚ2はＮまたはＣＲ2を示す。ＹはＯ、ＳまたはＮＲ3を示す。ＸはＣＲ4Ｒ5、ＮＲ6、ＯまたはＳを示す。Ｒ、Ｒ1、Ｒ2、Ｒ3、Ｒ4、Ｒ5、Ｒ6は同一でも異なっていてもよく、非置換もしくは置換基を有する複素環基、芳香族炭化水素基または脂環式炭化水素基またはＨ原子を示す。なおＲ4とＲ5とで炭化水素環または複素環を形成してもよい。
【０１２６】
これらの化合物は透明性に優れる点で好ましい。
【０１２７】
(１５)１，４−ジエン−３−オン誘導体：
【化５２】
0004265218.tif 000053
【０１２８】
(１６)シッフ塩基化合物：
【化５３】
0004265218.tif 000054
Ａｒは置換または無置換の芳香族基を示し、ｎは０または１の整数を示す。
【０１２９】
(１７)キノリン系化合物：
【化５４】
0004265218.tif 000055
Ｚ1〜Ｚ4のうち１つまたは２つは窒素原子で、それ以外は炭素原子またはＣＨで表される基を表す。また、ＸおよびＹは−ＮＯ2、−ＣＨ、−ＣＯＲ1、−ＳＯ2Ｒ1などやハロゲン原子から選ばれる電子吸引性基または−Ｒ1、−ＮＨ2、−ＯＲ2（Ｒ1、Ｒ2は炭素数１〜１８のアルキル基）などから選ばれる電子供与性基からなる群から選ばれる置換基であり、同一であっても異なっていてもよい。ｎは１〜４の整数、ｍは１〜３の整数を表す。
【０１３０】
(１８)ジケトン誘導体：
【化５５】
0004265218.tif 000056
置換基Ｘ1〜Ｘ4は水素またはハロゲンであり、Ｘ5は炭素数１〜１８のアルコキシ基またはメルカプトアルコキシ基である。置換基Ｘ6〜Ｘ10は水素、アミノ基、炭素数１〜１２の置換アミノ基、環状アミノ基、炭素数１〜１８のアルキル基、炭素数１〜１８のアルコキシ基、炭素数１〜１８のメルカプトアルコキシ基、シアノ基、ハロゲンから選ばれた１種であり、お互いに同一でもよく異種でもよい。
【０１３１】
(１９)ベンザルアセトフロン誘導体：
【化５６】
0004265218.tif 000057
ＲはＣＨ3、ＣＨ3Ｓ、Ｂｒ、ＣＮまたはＮＯ2を示す。
【０１３２】
これらの化合物は安定性が高い。
【０１３３】
(２０)１−［２−（５−ブロモチエニル）］−３−（４’−置換フェニル）−プロペン−３−オン：
【化５７】
0004265218.tif 000058
ＲはＯＣＨ3、ＮＨ2、ＮＯ2、ＣｌまたはＢｒを示す。
【０１３４】
(２１)ＰＮＡ等と別種の化合物との混合組成物：
【化５８】
0004265218.tif 000059
【０１３５】
(２２)ジオキシ環含有化合物：
【化５９】
0004265218.tif 000060
ＹはＡｒの隣接する位置に置換するエチレンジオキシ基を、Ｒは水素原子または炭素原子数１〜８の炭化水素基を、Ａｒは炭素数５〜１４の芳香族基を、ｎは０、１または２を表す。このカルボン酸の光学活性アミン塩からなるジオキシ環を含む化合物。
【０１３６】
(２３)カルボン酸の光学活性アミン塩：
【化６０】
0004265218.tif 000061
Ａｒは炭素数５〜１４の芳香族基、Ｄｅはジオキシ基がＡｒの隣接する位置に置換しているメチレンジオキシ基、ＨｃはＡｒの水素原子または置換されていてもよい炭素数１〜８のアルキル基であって、Ａｒの２個以上の水素がアルキル基で置換されているときはそれらのアルキル基は同じでも異なっていてもよい。ｎは０または１，２の整数である。これらのカルボン酸の光学活性アミン塩からなり、光学活性アミンが光学活性なα−アミノ酸、またはそのカルボキシ基を置換した炭素数１〜２０の炭化水素エステル基もしくは炭化水素の１級または２級アミド基を有する光学活性なα−アミノ酸の誘導体である。
【０１３７】
(２４)縮合多環芳香族化合物：
【化６１】
0004265218.tif 000062
【０１３８】
これらの化合物は高い３次の非線形光学効果を示し、かつ、光、熱に対する耐久性が大きい点で好ましい。
【０１３９】
(２５)チオフェン環、フラン環含有化合物：
【化６２】
0004265218.tif 000063
【０１４０】
これらの化合物は非常に安定性が高い点で好ましい。
【０１４１】
(２６)パーフルオロアルキル基含有化合物：
【化６３】
0004265218.tif 000064
ＲｆはＣnＦ2n+1で表されるパーフルオロアルキル基、Ｒ1、Ｒ2、Ｒ3はそれぞれ置換されてもよい脂肪族炭化水素基もしくは置換されてもよい芳香族炭化水素基、Ｒ4、Ｒ5、Ｒ6は水素原子または任意の置換基である。またＲ1とＲ2は一体となり環状構造を形成し得る。
【０１４２】
これらの化合物は近赤外透明性が高い点で好ましい。
【０１４３】
(２７)ベンゾチアゾール類誘導体：
【化６４】
0004265218.tif 000065
【０１４４】
（２８）ベンゾオキサゾール類誘導体：
【化６５】
0004265218.tif 000066
【０１４５】
（２９）スピロエステル誘導体：
【化６６】
0004265218.tif 000067
Ｒ1、Ｒ2、Ｒ3、Ｒ4は水素または単素数１〜３のアルキル基を表し、ｎは０から３の整数である。
【０１４６】
（３０）ジアミノベンゼン誘導体：
【化６７】
0004265218.tif 000068
【０１４７】
（３１）スクエアリリウム誘導体：
【化６８】
0004265218.tif 000069
これらの化合物は安定性が高く、また高い非線形光学効果を示す点で好ましい。
【０１４８】
（３２）アントラキノン誘導体：
【化６９】
0004265218.tif 000070
ｎは０または正の整数である。
【０１４９】
これらの誘導体は２次および３次の非線形効果が高い点で好ましい。
【０１５０】
（３３）ナフタノレン誘導体：
【化７０】
0004265218.tif 000071
Ｒ1〜Ｒ7は同一であっても異なってもよく、水素原子、炭素数１〜２０の脂肪族、脂環式または芳香族基、アシル基、アミノ基、シアノ基、ニトロ基、アゾ基およびハロゲン原子から選ばれた置換基を表す。
【０１５１】
（３４）フタロシアニン化合物：
【化７１】
0004265218.tif 000072
【０１５２】
これらの化合物は３次の非線形光学効果が高い点で好ましい。
【０１５３】
これら以外にも、２−アミノフルオレン、α−シアノ−ｏ−エトキシケイ皮酸エチル、α−シアノ−ｏ−メトキシケイ皮酸メチル、α−シアノ−ｐ−アセチルアミノケイ皮酸エチル、α−シアノ−ｐ−アセチルアミノケイ皮酸メチル、α−シアノ−ｐ−アセチルアミノケイ皮酸ｎブチル、１，３ビス（３，４−ジメトキシスチリル）ベンゼン、４−［２−（４−ニトロフェニル）エテニル］ベンズアルデヒド、Ｎ−メトキシメチル−４−ニトロアニリン、Ｎ−Ｎ’−ビス−（４−ニトロフェニル）−メタンジアミン、ｐ−トルエンスルホン酸・１−メチル−４−［２−（４−Ｎ，Ｎ−ジメチルアミノフェニル）ビニル］ピリジニウム、３，９−ジニトロ−５ａ，６，１１ａ，１２−テトラヒドロ−［１，４］ベンゾオキサジノ［３，２−ｂ］［１，４］ベンゾオキサジン、１−ニトロピレン、１，３−ジチエニルプロペノン、４，５−ビス（４−メトキシフェニル）−２−（３−ニトロフェニル）−１Ｈ−イミダゾールとベンゼンの包接錯体等があげられる。
【０１５４】
これらの中でも、相溶性の観点から、アニリン誘導体、尿素およびエノン誘導体、もしくはヒドロキシル基、アミド基含有化合物が好ましい。非線形光学効果を失わない範囲で、一部、もしくは全てがフッ素置換された上記の化合物の誘導体も相溶性の観点から好ましい。
【０１５５】
そのような好ましい化合物の具体例としては、繰り返しになるが、
２−メチル−４−ニトロアリニン（（ＭＮＡ）、４−ニトロアニリン、２−ニトロアニリン、３−ニトロアニリン、２−メチル−４−ニトロアニリン、２−メチル−４−ニトロ−Ｎ−メチルアニリン、４−ニトロ−Ｎ−シアノメチルアニリン、尿素、４−〔１−（２−メチロール）ピロリジニル〕−ニトロベンゼン、４−〔Ｎ−（２−ヒドロキシエチル）−Ｎ−エチルアミノ〕−４’−ニトロアゾベンゼン（ＤＲ−１）、４−ニトロアニソール、４−シアノアニリン、２−〔６−（４−カルボキシフェニルアミノ）シクロヘキサ−２，４−ジエニリデン〕−３−エチル−２，３−ジヒドロキシベンゾチアゾール、
【化７２】
0004265218.tif 000073
等があげられる。
【０１５６】
非線形物質は上記の有機化合物を単独で、または２種以上を併用した形態で使用してもよい。
【０１５７】
非線形物質の使用量の好適な範囲は、前記硬化性含フッ素プレポリマー（Ｉ）１００重量部に対して０．１〜５０重量部、好ましくは０．５〜３０重量部である。非線形物質の使用量が０．１重量部より少ないと電気光学効果が小さくなる。また、該非線形物質の含有率が５０重量部より大きいと、薄膜化が困難となったり、不透明になるといった問題を生じる。
【０１５８】
非線形物質（II）を硬化性含フッ素プレポリマー（Ｉ）に含有させる方法には特に制限はない。非線形物質（II）を硬化性含フッ素プレポリマー（Ｉ）に溶解または分散させるか、あるいは硬化性含フッ素プレポリマー（Ｉ）の主鎖に、またはポリマー主鎖末端にあるいはポリマー側鎖にイオン結合、配位結合、包接によって担持させてもよい。また、共有結合により非線形物質(II)を硬化性含フッ素プレポリマー(I)中に導入してもよい。
【０１５９】
たとえば、（１）構造単位Ｍを与える炭素−炭素二重結合を有する含フッ素モノマーに非線形物質を添加した後、溶融重合法やアニオン重合法等の公知の合成法で硬化性含フッ素プレポリマー（Ｉ）を生成せしめる方法、（２）硬化性含フッ素プレポリマー（Ｉ）を溶剤に溶解して調製した溶液に非線形物質を添加して混合した後、溶剤を除去する方法、または（３）硬化性含フッ素プレポリマー（Ｉ）と非線形物質を溶融混練する方法などがあげられる。これらの方法のうち、方法（２）および（３）の場合、硬化性含フッ素プレポリマー（Ｉ）として、構造単位Ａ中に既に例示した−ＣＯＯＨ基を有する含フッ素エチレン性単量体から誘導される構造単位を有するものを用い、非線形物質(II)としてたとえばＭＮＡ、ＭＮＢＡなどのアニリン誘導体を用いればイオン結合が形成され、非線形物質(II)の分散性が改善される点から好ましい。
【０１６０】
また、方法（４）として、構造単位Ａ中に非線形物質(II)をもつものをあげることができる。非線形物質(II)をもつ構造単位Ａとしては、たとえば非線形物質(II)を有する含フッ素エチレン性単量体から誘導される構造単位が例示できる。
【０１６１】
かかる構造単位の具体例としては、好ましくは、式（７）：
【化７３】
0004265218.tif 000074
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ10は炭素数１〜４０の含フッ素アルキル基または炭素数２〜１００のエーテル結合を有する含フッ素アルキル基にＺ3（Ｚ3は非線形光学物質である）が少なくとも１個以上結合してなる一価の有機基；ａ２は０〜３の整数；ｃ２は同じかまたは異なり、０または１）で示される含フッ素エチレン性単量体に由来する構造単位が好ましい。
【０１６２】
さらに好ましくは、式（８）：
【化７４】
0004265218.tif 000075
（式中、Ｒｆ10は炭素数１〜４０の含フッ素アルキル基または炭素数２〜１００のエーテル結合を有する含フッ素アルキル基にＺ3（Ｚ3は非線形光学物質である）が少なくとも１個以上結合してなる一価の有機基）で示される含フッ素エチレン性単量体に由来する構造単位が好ましい。
【０１６３】
かかる含フッ素エチレン性単量体の具体例としては、たとえば式：
ＣＨ2＝ＣＦＣＦ2ＯＲｆ10
（式中、Ｒｆ10は前記と同じ）で示される非線形物質(II)含有含フッ素エチレン性単量体があげられる。具体例としては、たとえば
【化７５】
0004265218.tif 000076
（式中、Ｚ3は前記と同じ）などの単量体があげられる。
【０１６４】
また、式：
ＣＨ2＝ＣＦＯＲｆ10
（式中、Ｒｆ10は前記と同じ）で示される非線形物質(II)含有含フッ素エチレン性単量体も好ましい。
【０１６５】
具体例としては、たとえば
【化７６】
0004265218.tif 000077
（式中、Ｚ3は前記と同じ）などの単量体があげられる。
【０１６６】
さらに、式：
ＣＦ2＝ＣＦＣＦ2−Ｏ−Ｒｆ10、ＣＦ2＝ＣＦ−Ｒｆ10、
ＣＨ2＝ＣＨ−Ｒｆ10、ＣＨ2＝ＣＨＯ−Ｒｆ10
（式中、Ｒｆ10は前記と同じ）で示される非線形物質(II)含有含フッ素エチレン性単量体も好ましい。
【０１６７】
具体例としては、たとえば
【化７７】
0004265218.tif 000078
（式中、Ｚ3は前記と同じ）などの単量体があげられる。
【０１６８】
前記の（１）〜（４）のいずれの方法の場合も硬化は最終の成形品に加工した後に行なうことが望ましい。
【０１６９】
これらの方法のうち、上記（２）および（４）の方法が、硬化性含フッ素プレポリマー中に非線形物質を均一に分散できる点で好適である。方法（２）において特に好適な方法は、上記非線形物質の溶液に硬化性含フッ素プレポリマーを溶解し、得られた均一溶液を昇温して溶媒を留去する方法である。なお、溶媒を留去せず、溶液または分散液の状態の組成物を後述の導波路形成プロセスにおける溶液の原体として使用してもよい。
【０１７０】
本発明の第２は、含フッ素プレポリマー（I）と非線形光学物質（II）からなる本発明のフッ素樹脂組成物を硬化してなる非線形光学材料に関する。
【０１７１】
この硬化物を得るための好ましい含フッ素プレポリマーの形態、好ましい硬化性フッ素樹脂組成物の形態、および硬化方法については一部上述したが、以下にさらに詳しく述べる。但し、重複する場合もある。
【０１７２】
本発明の硬化性フッ素樹脂組成物は、含フッ素プレポリマー（Ｉ）と非線形物質（II）だけからも得られるが、さらに活性エネルギー線硬化開始剤（III）である光ラジカル発生剤（III−１）または光酸発生剤（III−２）を加えて光硬化型の組成物の形態としてもよい。
【０１７３】
活性エネルギー線硬化開始剤（III）は、たとえば３５０ｎｍ以下の波長領域の電磁波、つまり紫外光線、電子線、Ｘ線、γ線などの活性エネルギー線を照射することによって初めてラジカルやカチオン（酸）などを発生し、含フッ素プレポリマー（Ｉ）の炭素−炭素二重結合の硬化（架橋反応）を開始させる触媒として働くものであり、通常、紫外光線でラジカルやカチオン（酸）を発生させるもの、特にラジカルを発生するものが好ましく使用できる。
【０１７４】
本発明の非線形光学材料用のフッ素樹脂組成物によると、前記活性エネルギー線により容易に硬化反応を開始でき、高温で加熱する必要がなく、比較的低温で硬化反応が可能であるので、耐熱性が低く、熱で変形や分解、着色が起こりやすい基材、たとえば透明樹脂基材などにも適応できる点で好ましい。
【０１７５】
本発明の組成物における活性エネルギー線硬化開始剤（III）は、含フッ素プレポリマー（Ｉ）中の側鎖の炭素−炭素二重結合の種類（ラジカル反応性か、カチオン（酸）反応性か）、使用する活性エネルギー線の種類（波長域など）と照射強度などによって適宜選択される。
【０１７６】
一般に紫外線領域の活性エネルギー線を用いてラジカル反応性の炭素−炭素二重結合を有する含フッ素プレポリマー（Ｉ）を硬化させる開始剤（光ラジカル発生剤）としては、たとえばつぎのものが例示できる。
【０１７７】
アセトフェノン系：
アセトフェノン、クロロアセトフェノン、ジエトキシアセトフェノン、ヒドロキシアセトフェノン、α−アミノアセトフェノンなど。
【０１７８】
ベンゾイン系：
ベンゾイン、ベンゾインメチルエーテル、ベンゾインエチルエーテル、ベンゾインイソプロピルエーテル、ベンゾインイソブチルエーテル、ベンジルジメチルケタールなど。
【０１７９】
ベンゾフェノン系：
ベンゾフェノン、ベンゾイル安息香酸、ベンゾイル安息香酸メチル、４−フェニルベンゾフェノン、ヒドロキシベンゾフェノン、ヒドロキシ−プロピルベンゾフェノン、アクリル化ベンゾフェノン、ミヒラーケトンなど。
【０１８０】
チオオキサンソン類：
チオキサンソン、クロロチオキサンソン、メチルチオキサンソン、ジエチルチオキサンソン、ジメチルチオキサンソンなど。
【０１８１】
その他：
ベンジル、α−アシルオキシムエステル、アシルホスフィンオキサイド、グリオキシエステル、３−ケトクマリン、２−エチルアンスラキノン、カンファーキノン、アンスラキノンなど。
【０１８２】
また、必要に応じてアミン類、スルホン類、スルフィン類などの光開始助剤を添加してもよい。
【０１８３】
また、カチオン（酸）反応性の炭素−炭素二重結合を有する含フッ素プレポリマー（Ｉ）を硬化させる開始剤（光酸発生剤）としては、つぎのものが例示できる。
【０１８４】
オニウム塩：
ヨードニウム塩、スルホニウム塩、ホスホニウム塩、ジアゾニウム塩、アンモニウム塩、ピリジニウム塩など。
【０１８５】
スルホン化合物：
β−ケトエステル、β−スルホニルスルホンとこれらのα−ジアゾ化合物など。
【０１８６】
スルホン酸エステル類：
アルキルスルホン酸エステル、ハロアルキルスルホン酸エステル、アリールスルホン酸エステル、イミノスルホネートなど。
【０１８７】
その他：
スルホンイミド化合物類、ジアゾメタン化合物類など。
【０１８８】
なお、ラジカル反応性の炭素−炭素二重結合としては、たとえば前記式
−Ｏ（Ｃ＝Ｏ）ＣＸ6＝ＣＸ7Ｘ8
などで示されるものが、カチオン反応性の炭素−炭素二重結合としては、たとえば前記式：
【化７８】
0004265218.tif 000079
などのものがあげられる。
【０１８９】
本発明の非線形光学材料に用いる光硬化性フッ素樹脂組成物は、前記のとおり、含フッ素プレポリマー（Ｉ）と非線形物質（II）（単体だけでなく、そのイオンおよび／または非線形物質を含む化合物も含む）からなり、さらに要すれば、活性エネルギー線硬化開始剤（III）を加えて硬化性含フッ素樹脂組成物を形成し、さらに後述する溶剤を含めた塗工用の含フッ素樹脂組成物塗工液に、これらにさらに必要に応じて硬化剤を添加してもよい。
【０１９０】
硬化剤としては、炭素−炭素不飽和結合を１つ以上有しかつラジカルまたは酸で重合できるものが好ましく、具体的にはアクリル系モノマーなどのラジカル重合性の単量体、ビニルエーテル系モノマーなどのカチオン重合性の単量体があげられる。これら単量体は、炭素−炭素二重結合を１つ有する単官能であっても炭素−炭素二重結合を２つ以上有する多官能の単量体であってもよい。
【０１９１】
これらの炭素−炭素不飽和結合を有するいわゆる硬化剤は、本発明の組成物中の活性エネルギー線硬化開始剤と光などの活性エネルギー線との反応で生じるラジカルやカチオンで反応し、本発明の組成物中の含フッ素プレポリマー（Ｉ）の側鎖のまたは主鎖末端の炭素−炭素二重結合と共重合によって架橋を達成することができるものである。
【０１９２】
単官能のアクリル系単量体としては、アクリル酸、アクリル酸エステル類、メタクリル酸、メタクリル酸エステル類、α−フルオロアクリル酸、α−フルオロアクリル酸エステル類、マレイン酸、無水マレイン酸、マレイン酸エステル類のほか、エポキシ基、ヒドロキシル基、カルボキシル基などを有する（メタ）アクリル酸エステル類などが例示される。
【０１９３】
なかでも硬化物の近赤外透明性を高く維持するために、フルオロアルキル基を有するアクリレート系単量体が好ましく、たとえば式：
【化７９】
0004265218.tif 000080
（ＸはＨ、ＣＨ3またはＦ；Ｒｆは炭素数２〜４０の含フッ素アルキル基または炭素数２〜１００のエーテル結合を有する含フッ素アルキル基）で表わされる化合物が好ましい。
【０１９４】
具体的には、
【化８０】
0004265218.tif 000081
（Ｘは前記と同じ、ｎ：１〜５）
などがあげられる。
【０１９５】
多官能アクリル系単量体としては、ジオール、トリオール、テトラオールなどの多価アルコール類のヒドロキシル基をアクリレート基、メタアクリレート基、α−フルオロアクリレート基に置き換えた化合物が一般的に知られている。
【０１９６】
具体的には、１，３−ブタンジオール、１，４−ブタンジオール、１，６−ヘキサンジオール、ジエチレングリコール、トリプロピレングリコール、ネオペチルグリコール、トリメチロールプロパン、ペンタエリスリトール、ジペンタエリスリトールなどのそれぞれの多価アルコール類の２個以上のヒドロキシル基がアクリレート基、メタクリレート基、α−フルオロアクリレート基のいずれかに置き換えられた化合物があげられる。
【０１９７】
また、含フッ素アルキル基または含フッ素アルキレン基を有する多価アルコールの２個以上のヒドロキシル基をアクリレート基、メタアクリレート基、α−フルオロアクリレート基に置き換えた多官能アクリル系単量体も利用でき、この化合物は特に硬化物の近赤外透明性を高く維持できる点で好ましい。
【０１９８】
具体例としては、式：
【化８１】
0004265218.tif 000082
（Ｒｆは炭素数１〜４０の含フッ素アルキル基）、
【化８２】
0004265218.tif 000083
（Ｒｆは炭素数１〜４０の含フッ素アルキル基、ＲはＨまたは炭素数１〜３のアルキル基）、
【化８３】
0004265218.tif 000084
（Ｒｆ’は炭素数１〜４０の含フッ素アルキレン基、ＲはＨまたは炭素数１〜３のアルキル基）
で示される含フッ素多価アルコール類の２個以上のヒドロキシル基をアクリレート基、メタアクリレート基またはα−フルオロアクリレート基に置き換えた構造の化合物が好ましくあげられる。
【０１９９】
また、これら例示の単官能、多官能アクリル系単量体を硬化剤として本発明の組成物に配合する場合、なかでも特にα−フルオロアクリレート化合物が硬化反応性が良好な点で好ましい。
【０２００】
本発明の非線形光学材料用の硬化性フッ素樹脂組成物において、活性エネルギー線硬化開始剤（III）の添加量は、含フッ素プレポリマー（Ｉ）中の炭素−炭素二重結合の含有量、硬化剤の使用の有無や硬化剤の使用量によって、さらには用いる開始剤、活性エネルギー線の種類や、照射エネルギー量（強さと時間など）によって適宜選択される。
【０２０１】
硬化剤を使用しない場合では、含フッ素プレポリマー（Ｉ）１００重量部に対して０．０１〜３０重量部、さらには０．０５〜２０重量部、最も好ましくは、０．１〜１０重量部である。詳しくは、含フッ素プレポリマー（Ｉ）中に含まれる炭素−炭素二重結合の含有量（モル数）に対し、０．０５〜５０モル％、好ましくは０．１〜２０モル％、最も好ましくは、０．５〜１０モル％である。
【０２０２】
硬化剤を使用する場合は、含フッ素プレポリマー（Ｉ）中に含まれる炭素−炭素二重結合の含有量（モル数）と硬化剤の炭素−炭素不飽和結合のモル数の合計モル数に対して０．０５〜５０モル％、好ましくは０．１〜２０モル％、最も好ましくは０．５〜１０モル％である。
【０２０３】
本発明の組成物には、前述の化合物のほかに、必要に応じて種々の添加剤を配合してもよい。
【０２０４】
そうした添加剤としては、たとえばレベリング剤、粘度調整剤、光安定剤、水分吸収剤、顔料、染料、補強剤などがあげられる。
【０２０５】
本発明の非線形光学材料に用いる硬化性フッ素樹脂組成物は、後述するように、溶剤に溶解または分散させて光増幅用の各種部材の製造に供される。
【０２０６】
ここで溶液の調製に使用する溶剤は、含フッ素プレポリマー（Ｉ）、非線形物質（II）、活性エネルギー線硬化開始剤（III）、および必要に応じて添加する硬化剤、レベリング剤、光安定剤などの添加剤が均一に溶解または分散するものであれば特に制限はないが、特に含フッ素プレポリマー（Ｉ）を均一に溶解するものが好ましい。
【０２０７】
かかる溶剤としては、たとえばメチルセロソルブ、エチルセロソルブ、メチルセロソルブアセテート、エチルセロソルブアセテートなどのセロソルブ系溶剤；ジエチルオキサレート、ピルビン酸エチル、エチル−２−ヒドロキシブチレート、エチルアセトアセテート、酢酸ブチル、酢酸アミル、酪酸エチル、酪酸ブチル、乳酸メチル、乳酸エチル、３−メトキシプロピオン酸メチル、３−メトキシプロピオン酸エチル、２−ヒドロキシイソ酪酸メチル、２−ヒドロキシイソ酪酸エチルなどのエステル系溶剤；プロピレングリコールモノメチルエーテル、プロピレングリコールモノエチルエーテル、プロピレングリコールモノブチルエーテル、プロピレングリコールモノメチルエーテルアセテート、プロピレングリコールモノエチルエーテルアセテート、プロピレングリコールモノブチルエーテルアセテート、ジプロピレングリコールジメチルエーテルなどのプロピレングリコール系溶剤；２−ヘキサノン、シクロヘキサノン、メチルアミノケトン、２−ヘプタノンなどのケトン系溶剤；メタノール、エタノール、プロパノール、イソプロパノール、ブタノールなどのアルコール系溶剤；トルエン、キシレンなどの芳香族炭化水素類あるいはこれらの２種以上の混合溶剤などがあげられる。
【０２０８】
またさらに、含フッ素プレポリマー（Ｉ）の溶解性を向上させるために、必要に応じてフッ素系の溶剤を用いてもよい。
【０２０９】
フッ素系の溶剤としては、たとえばＣＨ3ＣＣｌ2Ｆ（ＨＣＦＣ−１４１ｂ）、ＣＦ3ＣＦ2ＣＨＣｌ2／ＣＣｌＦ2ＣＦ2ＣＨＣｌＦ混合物（ＨＣＦＣ−２２５）、パーフルオロヘキサン、パーフルオロ（２−ブチルテトラヒドロフラン）、メトキシ−ノナフルオロブタン、１，３−ビストリフルオロメチルベンゼンなどのほか、
【化８４】
0004265218.tif 000085
などのフッ素系アルコール類；
ベンゾトリフルオライド、パーフルオロベンゼン、パーフルオロ（トリブチルアミン）、ＣｌＣＦ2ＣＦＣｌＣＦ2ＣＦＣｌ2などがあげられる。
【０２１０】
これらフッ素系溶剤は単独でも、またフッ素系溶剤同士、非フッ素系とフッ素系の１種以上との混合溶剤として用いてもよい。
【０２１１】
これらのなかでもケトン系溶剤、酢酸エステル系溶剤、アルコール系溶剤、芳香族系溶剤などが、塗装性、塗布の生産性などが向上する面で好ましいものである。
【０２１２】
本発明のフッ素樹脂組成物は、光硬化させることによって硬化物となり、非線形導波路型素子などの非線形光学型素子の一部を構成する。
【０２１３】
この硬化物は、６００〜９００ｎｍの波長範囲、１２９０〜１３２０ｎｍの波長範囲および／または１５３０〜１５７０ｎｍの波長範囲での吸光度係数の最大値が１ｃｍ-1以下のものである。
【０２１４】
本発明者らは、前述の含フッ素プレポリマー（I）と非線形光学物質（II）からなるフッ素樹脂組成物を上記方法で硬化することによって、
（１）機械的特性、熱的安定性に優れること、
（２）高温でも非線形光学硬化を維持できること
などの優れた特徴を兼ね備えることを見出し、さらに透明性、特に近紫外線領域での透明性に優れる非線形光学材料を提供することを可能にした。
【０２１５】
本発明の第３は非線形光学効果を示す部位が側鎖に結合してなるフッ素ポリマーに関し、それを用いることを特徴とする含フッ素非線形光学材料に関する。
【０２１６】
非線形光学効果を示す部位が側鎖に有する含フッ素ポリマー（III）は、式（２）：
−（Ｍ’）−（Ａ１）−                            （２）
［式中、構造単位Ｍ’は式（Ｍ’）：
【化８５】
0004265218.tif 000086
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｂ２およびｃ２は同じかまたは異なり、０または１）で示される含フッ素エチレン性単量体に由来する構造単位、構造単位Ａ１は該式（Ｍ’）で示される含フッ素エチレン性単量体と共重合可能な単量体に由来する構造単位である］で示され、構造単位Ｍ’を０．１〜１００モル％および構造単位Ａを０〜９９．９モル％含む数平均分子量５００〜１００００００の含フッ素ポリマーである。
【０２１７】
つまり、ポリマー側鎖に含フッ素アルキレン基またはエーテル結合を有する含フッ素アルキレン基を介して、非線形光学効果を示す有機基が結合した含フッ素エチレン性単量体のホモポリマーまたはその構造単位Ｍ’を必須成分として有する共重合体である。
【０２１８】
非線形光学効果を示す有機基からなる部位ＰはＲｆ’中に少なくとも１つ結合していればよく、２個以上結合していても良い。
【０２１９】
またＰは側鎖Ｒｆ’構造中のどの位置に結合していても良く、例えば側鎖の末端に位置していても良く、また側鎖の途中に含まれる形で位置し側鎖構造の一部を形成していても良い。更に、側鎖構造の途中から分岐状に結合していても良い。なかでも側鎖末端に位置するものが、配向させるおり、より低電圧で容易に配向させることができ好ましい。
【０２２０】
本発明の非線形光学効果を示す有機基からなる部位Ｐを有する含フッ素構造単位を有する含フッ素ポリマーによると、
（１）非線形光学効果を有する成分が均一に分散し、どの位置も均質な非線形光学効果を与えることができる
（２）非線形光学効果を有する成分を結晶化させなくとも配向させることができる。
（３）薄膜で加工できる。
（４）複屈折の発生を抑制できる
などの効果を有するものであり、本発明者らは非線形光学効果する成分をフッ素を含む側鎖中に結合により導入することで、これら（１）〜（４）の効果と透明性、特に近赤外領域での透明性が両立できることを見出したものである。
【０２２１】
非線形光学効果を示す有機基からなる部位Ｐはπ電子共役性の有機基からなる部位であって、当該π電子共役性の有機基に電子供与基および／または電子受容基が結合しているものである。
【０２２２】
ここでπ電子共役性の有機基としては環状化合物であることが好ましく、具体的にはベンゼン環、ピリミジン環、オキサゾール環、フラン環、チアゾール環、チアジアゾール環、オキサチアゾール環、ベンゾチアゾール環、ベンゾオキサゾール環、ベンゾオキサチアゾール環、ナフタレン環、アントラセン環、イソキノリン環等の芳香族化合物あるいはそれらのフッ素置換体が挙げられる。これらのうちで特に好ましい構成体は、ベンゼン環、チアゾール環、チアジアゾール環、ベンゾチアゾール環、ナフタレン環等が挙げられる。
【０２２３】
電子供与基の具体例としては、アルキル基、フェノール基、アルキルエーテル基、チオフェノール基、アルキルチオエーテル基、アミノ基、アルキルアミン基、ジアルキルアミン基、シクロアルキルアミン基、シクロアルキレンアミン基あるいはそれらの基のアルキル基末端に水酸基、チオール基、アミノ基が置換した誘導体等が挙げられる。
【０２２４】
電子受容基としての具体例としては、パーフルオロアルキル基、ペンタフルオロフェニル基、ニトロ基、シアノ基、ジシアノビニル基、トリシアノビニル基等があげられる。
【０２２５】
非線形光学効果を示す有機基からなる部位Ｐは具体的には、前述の２次以上の非線形光学効果を有する有機物質（II）の具体例と同様なものが好ましく挙げられ、これらそれぞれの非線形物質のいずれかの原子がポリマー側鎖の構造中に結合し、本発明の含フッ素ポリマーを形成するものである。
【０２２６】
本発明の非線形光学材料における非線形光学効果を示す有機基ＰはＲｆ’基中に共有結合、イオン結合または配位結合により存在することができ、特に好ましくは共有結合により存在することが、安定性、耐熱性、耐水性などの点で好ましい。また、前述のＺ3と同様なものがあげられる。
【０２２７】
共有結合の形態としては具体的には炭素−炭素結合、エーテル結合、エステル結合、アミド結合、ウレタン結合、カーボネート結合、アミノ結合、などの結合が具体的に好ましく挙げられる。
【０２２８】
なかでも炭素−炭素結合、エーテル結合、エステル結合、アミド結合が安定性、耐熱性の点で好ましい。
【０２２９】
本発明の非線形光学効果を示す部位が側鎖に結合してなるフッ素ポリマー（III）において、構造単位Ｍ’に含まれる−Ｒｆ’−は、炭素数１〜４０の含フッ素アルキレン基または炭素数２〜１００のエーテル結合を有する含フッ素アルキレン基である。このＲｆ’基は含まれる炭素原子にフッ素原子が結合していればよく、一般に、炭素原子にフッ素原子と水素原子または塩素原子が結合した含フッ素アルキレン基、エーテル結合を有する含フッ素アルキレン基であるが、フッ素原子をより多く含有する（フッ素含有率が高い）ものが好ましく、より好ましくはパーフルオロアルキレン基またはエーテル結合を有するパーフルオロアルキレン基である。含フッ素プレポリマー（Ｉ）中のフッ素含有量率は２５重量％以上、好ましくは４０重量％以上である。これらによって、含フッ素プレポリマー（Ｉ）の近赤外透明性を高くすることが可能となり、特に硬化物の耐熱性や弾性率を高くする目的で硬化度（架橋密度）を高くしても近赤外透明性を高く維持できるため好ましい。
【０２３０】
−Ｒｆ’−基の炭素数は大きすぎると、含フッ素アルキレン基の場合は溶剤への溶解性を低下させたり透明性が低下することがあり、またエーテル結合を有する含フッ素アルキレン基の場合はポリマー自身、機械特性を低下させることがあるため好ましくない。含フッ素アルキレン基の炭素数は、好ましくは１〜２０、より好ましくは１〜１０である。エーテル結合を有する含フッ素アルキレン基の炭素数は、好ましくは２〜３０、より好ましくは２〜２０である。
【０２３１】
−Ｒｆ’−の好ましい具体例としては構造単位Ｍに含まれる−Ｒｆ−の例示と同様なものが好ましく挙げられる。
【０２３２】
式（２）の非線形光学効果を示す部位を側鎖に有する含フッ素ポリマー（III）における構造単位（Ｍ’）は、なかでも式（Ｍ’−１）：
【化８６】
0004265218.tif 000087
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｃ２は同じかまたは異なり、０または１）で示される含フッ素エチレン性単量体に由来する構造単位Ｍ’−１が好ましい。
【０２３３】
さらに構造単位Ｍ’−１の好ましくは式（Ｍ’−２）：
【化８７】
0004265218.tif 000088
（式中、Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基）で示される含フッ素エチレン性単量体に由来する構造単位Ｍ’−２が好ましい。
【０２３４】
具体例としては例えば、
【化８８】
0004265218.tif 000089
（式中、Ｐは前記と同じ）
で示される単量体に由来する構造単位が好ましく挙げられる。
【０２３５】
さらに構造単位Ｍ’−１は、式（Ｍ’−３）：
【化８９】
0004265218.tif 000090
（式中、Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基）で示される含フッ素エチレン性単量体に由来する構造単位Ｍ’−３が好ましい。
【０２３６】
具体例としては例えば、
【化９０】
0004265218.tif 000091
（式中、Ｐは前記と同じ）
で示される単量体に由来する構造単位が好ましく挙げられる。
【０２３７】
その他、式：
ＣＦ2＝ＣＦＣＦ2−Ｏ−Ｒｆ’、ＣＦ2＝ＣＦ−Ｒｆ’、
ＣＨ2＝ＣＨ−Ｒｆ’、ＣＨ2＝ＣＨ−Ｏ−Ｒｆ’
（式中、Ｒｆ’は前記と同じ）
で示される含フッ素エチレン性単量体由来の構造単位も好ましい。
【０２３８】
具体例としては、たとえば
【化９１】
0004265218.tif 000092
（式中、Ｐは前記と同じ）
などの単量体由来の構造単位が好ましくあげられる。
【０２３９】
本発明の非線形光学効果を示す部位が側鎖に結合してなるフッ素ポリマーにおいて構造単位Ａ１は任意成分であり、Ｍ’、Ｍ’−１、Ｍ’−２またはＭ’−３と共重合し得る単量体であれば特に限定されず、用途、要求特性などに応じて適宜選択すれば良い。
【０２４０】
構造単位Ａ１としては、前述の式（１）の含フッ素プレポリマー（Ｉ）の任意成分である構造単位Ａの具体例〔1〕〜〔5〕と同様のものが具体的に好ましく挙げられる。
【０２４１】
本発明の非線形光学効果を示す部位が側鎖に結合してなるフッ素ポリマーにおいて構造単位Ｍ’（Ｍ’−１、Ｍ’−２またはＭ’−３）と構造単位Ａ１の組合せや組成比率は、構造単位Ｍ’と構造単位Ａ１の組合せが非晶性となり得る組合せの範囲を選択するのが好ましく、上記の例示から、目的とする用途、物性（特にガラス転移温度、硬度など）、機能（透明性、近赤外透明性）などによって種々選択できる。
【０２４２】
非線形光学部位を有するフッ素ポリマーは、構造単位Ｍ’（Ｍ’−１、Ｍ’−２またはＭ’−３）を必須成分として含むものであり、構造単位Ｍ’自体で近赤外透明性を高く維持し、透明性を付与する機能と直接または配向処理により非線形光学効果を付与できる機能を併せもつという特徴を有している。したがって本発明の非線形光学部位を有するフッ素ポリマーは、構造単位Ｍ’を多く含む組成、極端には構造単位Ｍのみ（１００モル％）からなる重合体であっても近赤外透明性を高く維持できる。
【０２４３】
またさらに構造単位Ｍ’と構造単位Ａ１とからなる共重合体の場合、構造単位Ａ１を前述の例示から選択することによって、さらに高硬度（高ガラス転移温度）や近赤外透明性の高い硬化物を与えるポリマーとすることができる。
【０２４４】
構造単位Ｍ’と構造単位Ａ１との共重合体の場合、構造単位Ｍ’の含有比率は、非線形光学部位を有するフッ素ポリマーを構成する全単量体に対し０．１モル％以上であればよいが、非線形光学効果を得るためには２．０モル％以上、好ましくは５モル％以上、より好ましくは１０モル％以上とすることが好ましい。
【０２４５】
本発明で用いる非線形光学部位を有するフッ素ポリマーは、構成単位Ｍ’の比率を増やしても（硬化部位を増やしても）透明性は低下しないため、特に近赤外領域における非線形光学材料用途において好ましい特性を有している。
【０２４６】
本発明で用いる非線形光学部位を有するフッ素ポリマーは、光通信に用いられる光機能素子用の非線形光学材料として用いる場合等は高い透明性が必要とされ、構造単位Ｍ’と構造単位Ａ１の組合せが非晶性となり得る組合せと組成を有することが重要である。
【０２４７】
ここで、非晶性とはＤＳＣ分析において、昇温速度１０℃／ｍｉｎの条件で測定した際に実質的に融解に基づく吸熱ピークが観測されないか、もしくは融解熱量が１Ｊ／ｇ以下である性質を示す。
【０２４８】
本発明で用いる非線形光学部位を有するフッ素ポリマーのフッ素含有率は２５重量％以上が好ましい。
【０２４９】
フッ素含有率が低いと、近赤外での透明性が低下する。また、フッ素含有率が低いと吸水性も高くなり、光学材料としては実質的には使用できなくなる。非線形光学材料用途としては、最も好ましくはフッ素含有率は４０重量％以上である。
【０２５０】
本発明で用いる非線形光学部位を有するフッ素ポリマーは特定の通信帯域（１２９０〜１３２０ｎｍおよび／もしくは１５３０〜１５７０ｎｍおよび／もしくは６００〜９００ｎｍ）における吸光度係数の最大値は１ｃｍ-1以下のものが好ましい。これより高い吸光度係数を示すものは光通信に用いる非線形光学材料としては適さない。
【０２５１】
本発明で用いる非線形光学部位を有するフッ素ポリマーの分子量は、たとえば数平均分子量において５００〜１００００００の範囲から選択できるが、好ましくは１０００〜５０００００、特に２０００〜２０００００の範囲から選ばれるものが好ましい。
【０２５２】
分子量が低すぎると、硬化後であっても機械的物性が不充分となりやすく、分子量が高すぎると、溶剤溶解性が悪くなったり、特に薄膜形成時に成膜性やレベリング性が悪くなりやすい。光導波路用途としては、最も好ましくは数平均分子量が５０００から１０００００の範囲から選ばれるものである。
【０２５３】
本発明で用いる非線形光学部位を有するフッ素ポリマーは、その含フッ素プレポリマー自体（硬化前）の１２９０〜１３２０ｎｍの波長範囲または１５３０〜１５７０ｎｍの波長範囲または６００〜９００ｎｍの波長範囲で吸光度係数の最大値が１ｃｍ-1以下であることが好ましく、さらには０．５ｃｍ-1以下、特には０．１ｃｍ-1以下であることが好ましい。さらに屈折率としてｎｄで１．３〜１．７の範囲のものが好ましい。この調整は、構造単位Ｍ’の種類、含有率、必要に応じて用いられる構造単位Ａ１の種類を種々決定することによって可能である。これらの調整によって、導波路の形成の際にクラッドの選択が容易となる。
【０２５４】
またさらに非線形光学部位を有するフッ素ポリマーは汎用溶剤に可溶であることが好ましく、たとえばケトン系溶剤、酢酸エステル系溶剤、アルコール系溶剤、芳香族系溶剤の少なくとも１種に可溶または上記汎用溶剤を少なくとも１種含む混合溶剤に可溶であることが好ましい。
【０２５５】
汎用溶剤に可溶であることは、特に、光導波路を形成するプロセスにおいて３μｍ程度の薄膜形成が必要な際、成膜性、均質性に優れるため好ましく、光導波路形成における生産性の面でも有利である。
【０２５６】
本発明で用いる非線形光学部位を有するフッ素ポリマー（III）を得るためには、一般には、
〔1〕Ｐを有する単量体を予め合成し、重合して得る方法、
〔2〕一旦、他の官能基を有する重合体を合成し、その重合体に高分子反応により官能基変換して官能基Ｐを導入する方法
のいずれの方法も採用できる。
【０２５７】
これら本発明の非線形光学部位を有するフッ素ポリマーは、これを前述で示した含フッ素樹脂組成物の２次以上の非線形光学効果を示す有機化合物（II）として用い、硬化部位を有する含フッ素プレポリマー（Ｉ）とブレンドして用いてもよい。
【０２５８】
それによって、より一層透明性が高く、かつ非線形光学効果の安定性、熱安定性に優れた非線形光学材料を得ることができる。
【０２５９】
またさらに、前述の方法でフッ素樹脂組成物を硬化した硬化物も当然良好な非線形光学材料となる。
【０２６０】
本発明の第４は炭素−炭素二重結合と非線形光学効果を示す部位の両方を同時に含有する含フッ素ポリマーに関し、それを用いることを特徴とする含フッ素非線形光学材料に関する。
【０２６１】
炭素−炭素二重結合と非線形光学効果を示す部位の両方を含有する含フッ素ポリマー(IV)は、式（３）：
−（Ｍ）−（Ｍ’）−（Ａ２）−                      （３）
［式中、構造単位Ｍは式（Ｍ）：
【化９２】
0004265218.tif 000093
（式中、Ｘ1およびＸ2は同じかまたは異なり、ＨまたはＦ；Ｘ3はＨ、Ｆ、ＣＨ3またはＣＦ3；Ｘ4およびＸ5は同じかまたは異なり、Ｈ、ＦまたはＣＦ3；Ｒｆは炭素数１〜４０の含フッ素アルキル基または炭素数２〜１００のエーテル結合を有する含フッ素アルキル基にＹ1（Ｙ1は末端にエチレン性炭素−炭素二重結合を有する炭素数２〜１０の１価の有機基）が１〜３個結合している有機基；ａは０〜３の整数；ｂおよびｃは同じかまたは異なり、０または１）で示される含フッ素エチレン性単量体に由来する構造単位；
構造単位Ｍ’は式（Ｍ’）：
【化９３】
0004265218.tif 000094
（式中、Ｘ50およびＸ51は同じかまたは異なり、ＨまたはＦ；Ｘ52はＨ、Ｆ、ＣＨ3またはＣＦ3；Ｘ53およびＸ54は同じかまたは異なり、Ｈ、ＦまたはＣＦ3；Ｒｆ’は炭素数１〜４０の含フッ素アルキル基または炭素数２〜１００のエーテル結合を有する含フッ素アルキル基にＰ（Ｐは非線形光学効果を示す有機基からなる部位）が少なくとも１個以上結合してなる一価の有機基；ａ２は０〜３の整数；ｂ２およびｃ２は同じかまたは異なり、０または１）で示される含フッ素エチレン性単量体に由来する構造単位；
構造単位Ａ２は該式（Ｍ）、（Ｍ’）で示される含フッ素エチレン性単量体と共重合可能な単量体に由来する構造単位である］で示され、構造単位Ｍを０．１〜９９．９モル％、構造単位Ｍ’を０．１〜９９．９モル％および構造単位Ａ２を０〜９９．８モル％含む数平均分子量５００〜１００００００の含フッ素ポリマーである。
【０２６２】
これらの含フッ素ポリマー（IV）は構造単位Ｍ’における非線形光学効果と構造単位Ｍの硬化による機械的特性、非線形光学効果自体の熱安定性の向上効果とを併せもった機能を有する点で好ましいものである。
【０２６３】
つまり本発明者らは、硬化部位を有する構造単位Ｍと非線形光学部位を有する構造単位Ｍ’を同時に導入することで、
（１）均質な非線形光学効果を有すること、
（２）機械的特性、熱安定性に優れること、
（３）高温でも非線形光学効果を維持できること
などの優れた特徴を兼ね備えることを見出し、さらに透明性、特に近紫外領域の透明性に優れる非線形光学材料を提供することを可能にした。
【０２６４】
含フッ素ポリマー（IV）における構造単位Ｍ、Ｍ’は前述のものが同様に好ましく挙げられ、任意成分である構造単位Ａ２は前述の構造単位Ａと同様のものが好ましく挙げられる。
【０２６５】
フッ素ポリマー（IV）を得るためには、一般には、
〔1〕Ｐを有する単量体とＹ1を有する単量体をそれぞれ予め合成し、共重合して得る方法、
〔2〕一旦、Ｙ1と要すれば他の官能基を有する重合体を合成し、その重合体に高分子反応により部分的に官能基Ｐを導入する方法
のいずれの方法も採用できる。
【０２６６】
本発明の含フッ素プレポリマー（Ｉ）と非線形光学物質（II）からなるフッ素樹脂組成物やその硬化物、あるいは本発明の非線形光学部位を有するフッ素ポリマー(III)または（IV）、またはその硬化物に対し、非線形光学効果をより高めるために、ポーリング処理を行なってもかまわない。
【０２６７】
ポーリング処理とは、フッ素樹脂組成物中の非線形光学物質またはフッ素ポリマー中の非線形光学効果を示す部位に電場をかけることで配向させ、分子分極の方向を一方向に揃えるために行なうものである。この処理により、各分子の分極がお互いに打ち消し合わなくなり、さらに大きな非線形光学効果が得られる点で好ましい処理方法である。
【０２６８】
通常、ポーリング処理は、該フッ素樹脂組成物中のマトリックスを形成する含フッ素ポリマー（または非線形光学材料自体）のガラス転移点以上の温度で直流電場をかけることにより行なわれる。
【０２６９】
ポーリング電圧の印加方法としては、たとえば、
〔1〕細い金属ワイヤー電極または金属板電極と該被線形光学材料（たとえば薄膜状のもの）の間に高電圧を印加し、そのコロナ放電を用いるコロナポーリング法、
〔2〕２つの電極間に該非線形光学材料（たとえば薄膜状のもの）を挟み、高電圧を印加するコンタクトポーリング法
といった手法を用いることができる。好ましくは、操作が容易で、その薄膜へのダメージが小さく、均一性のよいコンタクトポーリング法が好ましい。
【０２７０】
本発明において硬化部位を有するフッ素ポリマーにおいては、ポーリング処理による配向形成やそれによって得られた方向の安定性をより一層効率的に得るために、以下の工程で処理する方法が好ましい。
〔1〕含フッ素プレポリマー(I)からなる組成物を用いて被膜形成する工程、
〔2〕その被膜を上記方法でポーリング処理を施す工程、
〔3〕ポーリング処理後の被膜を前述の方法などで硬化する工程。
【０２７１】
上記一連の工程では、ポーリング処理後すみやかに硬化処理を行なうことが望ましく、それによって一旦配向させた非線形光学物質（またはフッ素ポリマー中の非線形光学部位）が配向緩和により非線形光学効果を消失させてしまう問題を解消することができる。
【０２７２】
つまり、含フッ素プレポリマー（I）のガラス転移点以上に加熱を行ないながら、たとえば紫外線照射などによる硬化反応を同時に行なうことがより好ましい方法である。
【０２７３】
本発明の第５は、以上に説明した含フッ素プレポリマー（I）と非線形光学物質（II）からなるフッ素樹脂組成物やその硬化物、あるいは本発明の非線形光学部位を有するフッ素ポリマー（III）または（IV）、またはそれらの硬化物（これら本発明の非線形光学効果を有するものを総称して「含フッ素非線形光学材料」という）を使用した光導波路型素子に関する。
【０２７４】
最初に、本発明の含フッ素非線形光学材料を用いて作成された光導波路型素子について説明する。本発明の含フッ素非線形光学材料を平板状の基板表面に被覆し薄膜を形成して非線形光学層とし、そのまま、あるいはこれに上記非線形光学層よりも高屈折率の素材よりなる光導波路チャネルを形成して、本発明の光導波路型素子が作製される。上記非線形光学層は、光が素子中を伝搬する際に非線形光学効果を生じさせる層である。
【０２７５】
また、本発明の光導波路型素子は、基板表面にまず溝状の光導波路を形成し、その導波路内に薄膜状の非線形光学層を形成する方法によっても作製できる。
【０２７６】
上記光導波路型素子の基板の素材例としては、石英、耐熱性石英ガラス、グラファイト、シリコン、二硫化モリブデン、塩化ナトリウム、塩化カリウム等が主に使用される。基板の厚さは特に限定されないが、０．１ｍｍ以上が好ましい。特に基板の厚さが０．１ｍｍより小さいと、基板の平面性と望ましい強度が得られないという問題が生じる。
【０２７７】
上記非線形光学層の膜厚は、基板の屈折率、非線形光学層の屈折率、非線形光学層の非線形感受率等により異なるが、一般に、０．１〜５μｍが適切である。非線形光学層の膜厚が０．１μｍより薄いと、充分な非線形光学効果が得られにくくなり、一方、非線形光学層の膜厚が５μｍより厚いと、導波光の制御が困難になる。特に好ましくは、０．３〜２μｍの膜厚が推奨される。
【０２７８】
本発明の含フッ素非線形光学材料を基板上で製膜する方法としては、スピンコート法、キャスト法、ディップコート法、溶融プレス法、蒸着法、ＬＢ膜法、エピタキシャル法等の公知の技術を用いることができる。このうち、スピンコート法が特に好ましい。スピンコート法、キャスト法、ディップコート法で製膜する場合には、硬化前の含フッ素非線形光学材料または硬化部位を含まない含フッ素非線形光学材料を前述のメチルエチルケトン等の有機溶媒に溶解して、この溶液を基板上に塗布すればよい。必要に応じて前述の方法と同様な硬化処理を行なってもよい。
【０２７９】
光導波路型素子は、非線形光学層の薄膜にそのまま光を伝搬させる平板導波路と非線形光学層よりわずか屈折率の大きな素材にてチャネル状の導波路を設けて光をそのチャネル路内に導くチャネル型導波路素子が広く普及している。チャネル型導波路素子の場合、さらに導波路チャネル材が基板材と同質のものすなわち基板に溝状に導波路を穿ったものと別種のものとがある。後者の場合、その導波路チャネル材の例としては、ポリカーボネート、ポリメチルメタアクリレート等の透明樹脂、ガラス、Ａｓ2Ｓ3、Ａｓ2Ｓ5、ＺｎＯ、ＬｉＴａＯ3、Ｎｂ2Ｏ5、Ｔａ2Ｏ5、Ｓｉ3Ｎ4等があげられる。このうち、ガラス、ポリメチルメタアクリレート、ＺｎＯが特に好ましい。もちろん、導波路チャネル材として非線形物質を含有していない含フッ素プレポリマー（Ｉ）をそのまま使用して硬化させたものであってもよい。
【０２８０】
本発明の光導波路型素子の導波路形状は、スラブ型、チャネル型、ボール型等の形状のものが採用できる。
【０２８１】
上記の導波路の断面形状および長さは、導波路の伝搬損失および屈折率に依存するため特に限定されないが、スラブ型の場合には、導波路層の厚さは０．０５〜３μｍが適切であり、長さは１〜３０ｍｍのものがよく使用される。チャネル型の場合には、チャネル間の距離は、２〜３０μｍが適切である。
【０２８２】
スラブ型導波路を作製するには、スピンコート法、蒸着法、スパッタリング法、ＣＶＤ法、イオン交換法、イオン注入法、エピタキシャル法等を用いることができる。また、チャネル型導波路を作製するには、イオン交換法、フォトリソグラフィー法、エッチング法、スパッタリング法、イオン注入法、エピタキシャル法を用いることができる。好ましくは、エッチング法、イオン交換法、フォトリソグラフィー法等の方法を好適に使用することができる。
【０２８３】
本発明の光導波路型素子には、必要に応じて適宜、非線形光学層の上下に電極を設けることができる。電極としては、種々の導電体があげられるが、素材としては、ＩＴＯ、金、銀、クロム、アルミニウム等が好適に使用される。本発明の非線形光導波路素子は、直線型素子、Ｙ分岐型素子、方向性結合型素子、マッハツェンダー干渉型光素子、ファブリペロー共振器型素子、分極反転型ＳＨＧ素子の種々の用途の素子に用いることができる。
【０２８４】
本発明の素子において、非線形光学層に導波光を励振させる場合には、端面結合法、プリズム結合法、グレーティング結合法、ホログラフィク結合法、テーパ結合法等を用いることができる。
【実施例】
【０２８５】
以下に実施例をあげて本発明を説明するが、本発明はかかる実施例のみに限定されるものではない。
【０２８６】
合成例１（ＯＨ基を有する含フッ素アリルエーテルのホモポリマーの合成）
撹拌装置、温度計を備えた１００ｍｌのガラス製四ツ口フラスコに、パーフルオロ−（１，１，９，９−テトラハイドロ−２，５−ビストリフルオロメチル−３，６−ジオキサノネノール）
【化９４】
0004265218.tif 000095
を２０．４ｇと
【化９５】
0004265218.tif 000096
の８．０重量％パーフルオロヘキサン溶液を２１．２ｇ入れ、充分に窒素置換を行なったのち、窒素気流下２０℃で２４時間撹拌を行なったところ、高粘度の固体が生成した。
【０２８７】
得られた固体をジエチルエーテルに溶解させたものをパーフルオロヘキサンに注ぎ、分離、真空乾燥させ、無色透明な重合体１７．６ｇを得た。
【０２８８】
この重合体を19Ｆ−ＮＭＲ、1Ｈ−ＮＭＲ分析、ＩＲ分析により分析したところ、上記含フッ素アリルエーテルの構造単位のみからなり側鎖末端にヒドロキシル基を有する含フッ素重合体であった。また、テトラヒドロフラン（ＴＨＦ）を溶媒に用いるＧＰＣ分析により測定した数平均分子量は９０００、重量平均分子量は２２０００であった。
【０２８９】
合成例２（ＯＨ基を有する含フッ素アリルエーテルのコポリマーの合成）
撹拌装置、温度計を備えた１００ｍｌのガラス製四ツ口フラスコに、パーフルオロ−（１，１，９，９−テトラハイドロ−２，５−ビストリフルオロメチル−３，６−ジオキサノネノール）
【化９６】
0004265218.tif 000097
を９．６ｇと９Ｈ，９Ｈ−パーフルオロ−２，５−ジメチル−３，６−ジオキサ−８−ノネノイック酸メチル
【化９７】
0004265218.tif 000098
を９．６ｇ入れ、よく攪拌し、
【化９８】
0004265218.tif 000099
の８．０重量％パーフルオロヘキサン溶液を２．０ｇ入れ、充分に窒素置換を行なったのち、窒素気流下２０℃で２０時間撹拌を行なったところ、高粘度の固体が生成した。
【０２９０】
得られた固体をアセトンに溶解させたものを、ＨＣＦＣ２２５／ｎ−ヘキサン＝１／１溶液に注ぎ、分離、真空乾燥させ、無色透明な重合体１５．５ｇを得た。
【０２９１】
この重合体を19Ｆ−ＮＭＲ、1Ｈ−ＮＭＲ分析、ＩＲ分析により分析したところ、上記のヒドロキシル基を持つ含フッ素アリルエーテルと、メチルエステル構造を持つ含フッ素アリルエーテルの構造単位からなる含フッ素重合体であった。
【０２９２】
その組成比はＮＭＲより４２：５８（モル比）と求められた。
【０２９３】
また、テトラヒドロフラン（ＴＨＦ）を溶媒に用いるＧＰＣ分析により測定した数平均分子量は７２００、重量平均分子量は１１０００であった。
【０２９４】
合成例３（α−フルオロアクリロイル基を有する含フッ素硬化性ポリマーの合成）
環流冷却器、温度計、撹拌装置、滴下漏斗を備えた２００ｍｌ四ツ口フラスコに、ジエチルエーテル８０ｍｌ、合成例１で得たヒドロキシル基含有含フッ素アリルエーテルの単独重合体５．０ｇと、ピリジン１．０ｇを仕込み５℃以下に氷冷した。
【０２９５】
窒素気流下、撹拌を行ないながら、さらにα−フルオロアクリル酸フルオライド：ＣＨ2＝ＣＦＣＯＦの１．０ｇをジエチルエーテル２０ｍｌに溶解したものを約３０分間かけて滴下した。
【０２９６】
滴下終了後、室温まで温度を上げさらに４．０時間撹拌を継続した。
【０２９７】
反応後のエーテル溶液を分液漏斗に入れ、水洗、２％塩酸水洗浄、５％ＮａＣｌ水洗浄、さらに水洗をくり返したのち、無水硫酸マグネシウムで乾燥しついでエーテル溶液を濾過により分離した。
【０２９８】
このエーテル溶液を19Ｆ−ＮＭＲ分析により調べたところ、転化率がほぼ１００％であった。
【０２９９】
ＮａＣｌ板に塗布し、室温にてキャスト膜としたものをＩＲ分析したところ、炭素−炭素二重結合の吸収が１６６１ｃｍ-1に、Ｃ＝Ｏ基の吸収が１７７０ｃｍ-1に観測された。
【０３００】
合成例４（α−フルオロアクリロイル基を有する含フッ素硬化性ポリマーの合成）
合成例２で得たヒドロキシル基含有含フッ素アリルエーテルの共重合体を用い、合成例３と同様にして、含フッ素硬化性ポリマー（エーテル溶液）を合成した。
【０３０１】
19Ｆ−ＮＭＲにより転化率がほぼ１００％であった。
【０３０２】
ＩＲ分析において、炭素−炭素二重結合とＣ＝Ｏ基の吸収がいずれも合成例３と同様の位置に確認された。
【０３０３】
参考例１〜２（硬化物の物性）
（１）含フッ素樹脂組成物の調製
合成例３（参考例１）および、合成例４（参考例２）で得たα−フルオロアクリロイル基を有する含フッ素ポリマー（エーテル溶液）にメチルエチルケトン（ＭＥＫ）を加えたのち、エーテルをエヴァポレーターにより留去し、ポリマー濃度５０重量％に調整した。
【０３０４】
得られたポリマー溶液１０ｇに活性エネルギー線硬化開始剤として２−ヒドロキシ−２−メチルプロピオフェノンを０．１ｇ加えた。
【０３０５】
（２）含フッ素硬化性ポリマーの屈折率の測定
含フッ素硬化性ポリマーの８％ＭＥＫ溶液（前述の（１）において硬化触媒を添加する前のポリマー溶液）をアプリケータ−を用いＰＥＴフィルム上に乾燥後膜厚が約１００μｍとなるように塗布し、５０℃で１０分間真空乾燥後、ＰＥＴフィルムから得られたキャスト膜を剥離、アッベ屈折計を用いて２５℃で５５０ｎｍの波長の光について屈折率を測定した。結果を表１に示す。
【０３０６】
（３）硬化膜の屈折率の測定
（１）で作製した組成物をアルミ箔上にアプリケーターを用いて膜厚が約１００μｍとなるように塗布し、５０℃で１０分間真空乾燥した。乾燥後の被膜に高圧水銀灯を用い、室温にて１０００ｍＪ／ｃｍ2Ｕの強度で紫外線を照射したのち、アルミ箔を希塩酸で溶かし、サンプルフィルムとした。得られた硬化膜を上記（２）と同様にして屈折率を測定した。
【０３０７】
（４）光透過率の測定
（１）で作製した組成物をアルミ箔上にアプリケーターを用いて膜厚が約１ｍｍとなるように塗布し、５０℃で１０分間真空乾燥した。乾燥後の被膜に高圧水銀灯を用い、室温にて１０００ｍＪ／ｃｍ2Ｕの強度で紫外線を照射したのち、アルミ箔を希塩酸で溶かし、サンプルフィルムとした。得られた硬化膜の光吸収を日立製作所製分光光度計  Ｕ３４１０によって測定した。波長６５０ｎｍ、１３１０ｎｍと１５５０ｎｍの結果を表１に示す。
【０３０８】
（５）溶剤溶解性の測定
光照射の前後で溶剤溶解性を比較した。結果を表１に示す。
【０３０９】
（６）ＤＳＣの測定
示差熱熱量計「ＤＳＣ−５０（島津製作所製）」を用い、昇温速度１０℃／分の条件で測定したが、いずれのサンプルも非晶性であった。
【０３１０】
（７）耐熱性の評価
温度１５０℃において各サンプルを１時間保持し、形態の変化を観察した。
【０３１１】
（８）熱分解温度の測定
熱重量計「ＴＧＡ−５０（島津製作所製）」を用い、窒素雰囲気の条件で昇温速度１０℃／ｍｉｎの条件で測定した。結果は１０％重量減の温度で示す。結果を表１に示す。
【０３１２】
比較参考例
合成例３で得たα−フルオロアクリロイル基を有する含フッ素ポリマーの未硬化物に関し物性を測定した。結果を表１に示す。
【０３１３】
【表１】
0004265218.tif 000100
【０３１４】
以上により、本発明で使用する硬化性含フッ素プレポリマーは、光硬化が可能で、フォトリソグラフが可能な材料であり、透明性が高く耐熱性に優れた硬化物を与えることがわかる。
【０３１５】
実施例１（非線形物質含有フッ素樹脂組成物の合成１）
撹拌装置、温度計を備えた１００ｍｌのガラス製四ツ口フラスコに、合成例３で得たα−フルオロアクリロイル基を有する含フッ素アリルエーテルのホモポリマー２．０９ｇとメタノール１５ｇを入れ、攪拌しながら、２−メチル−４−ニトロアニリン０．５ｇ（３．３ｍｍｏｌ）を１０ｇのピリジンに溶かしたものを５分間かけて滴下した。滴下後２時間攪拌を続けた後、３０分間静置し生成した粘性の固体を沈殿させた。上澄みのメタノール溶液をデカンテーションし除き、アセトンで３回、固体を洗浄した。その後、６０℃で１２時間真空乾燥し、無色透明の固体１．７ｇを得た。
【０３１６】
実施例２（非線形物質含有フッ素樹脂組成物の合成２）
合成例４で得たα−フルオロアクリロイル基を有する含フッ素アリルエーテルのコポリマー用いる以外は実施例１と同様にして非線形物質含有フッ素樹脂組成物として、無色透明の固体１．９３ｇを得た
【０３１７】
合成例５（ＣＯＣｌ基を有する含フッ素アリルエーテルの合成）
９Ｈ，９Ｈ−ペルフルオロ−２，５−ジメチル−３，６−ジオキサ−８−ノネノイック酸（４２２ｇ、１０モル）
【化９９】
0004265218.tif 000101
とジメチルホルムアミド（７．４ｇ、０．１モル）の混合液中に、撹拌しながら８０℃でＳＯＣｌ2（１４３ｇ、１．２モル）を滴下した。その後、反応液を１００℃に昇温し６時間撹拌した。反応器に蒸留器を装着し、減圧下でＳＯＣｌ2を留去し、その後さらに減圧度を上げ、９Ｈ，９Ｈ−ペルフルオロ−２，５−ジメチル−３，６−ジオキサ−８−ノネン酸クロリドの粗生成物を取り出した。この液を濃硫酸で洗浄し、６０ｍＨｇにて減圧蒸留し、沸点５０℃の９Ｈ，９Ｈ−ペルフルオロ−２，５−ジメチル−３，６−ジオキサ−８−ノネン酸クロリド
【化１００】
0004265218.tif 000102
を得た（４４１ｇ、０．９１モル、収率９１％）。
【０３１８】
合成例６（側鎖に非線形物質を含むアリルエーテルの合成１）
窒素雰囲気下、４−ニトロアニリン（１．４ｇ、１０ミリモル）をピリジン１５ｍｌに溶解し、撹拌しながら０℃に冷却した。その溶液に９Ｈ，９Ｈ−ペルフルオロ−２，５−ジメチル−３，６−ジオキサ−８−ノネン酸クロリド（４．４ｇ、１０ミリモル）を滴下し、滴下後、室温で１時間撹拌した。反応液をヘキサン中にあけ、析出した固体をろ取した。固体をアセトンから再結晶させＮ−（４’−ニトロフェニル）９Ｈ，９Ｈ−ペルフルオロ−２，５−ジメチル−３，６−ジオキサ−８−ノネン酸アミド
【化１０１】
0004265218.tif 000103
を得た（１．２ｇ、２．２ミリモル、収率２２％）。
【０３１９】
合成例７（側鎖に非線形物質を含むアリルエーテルの合成２）
窒素雰囲気下、２−メチル−４−ニトロアニリン（１．５ｇ、１０ミリモル）をピリジン１５ｍｌに溶解し、撹拌しながら０℃に冷却した。その溶液に９Ｈ，９Ｈ−ペルフルオロ−２，５−ジメチル−３，６−ジオキサ−８−ノネン酸クロリド（４．４ｇ、１０ミリモル）を滴下し、滴下後、室温で１時間撹拌した。反応液をヘキサン中にあけ、析出した固体をろ取した。固体をアセトンから再結晶させＮ−（２’−メチル−４’−ニトロフェニル）９Ｈ，９Ｈ−ペルフルオロ−２，５−ジメチル−３，６−ジオキサ−８−ノネン酸アミド
【化１０２】
0004265218.tif 000104
を得た（１．３ｇ、２．３ミリモル、収率２３％）。
【０３２０】
合成例８（側鎖に非線形物質を含むアリルエーテルの合成３）
窒素雰囲気下、２−メトキシ−４−ニトロアニリン（１．７ｇ、１０ミリモル）をピリジン１５ｍｌに溶解し、撹拌しながら０℃に冷却した。その溶液に９Ｈ，９Ｈ−ペルフルオロ−２，５−ジメチル−３，６−ジオキサ−８−ノネン酸クロリド（４．４ｇ、１０ミリモル）を滴下し、滴下後、室温で１時間撹拌した。反応液をヘキサン中にあけ、析出した固体をろ取した。固体をアセトンから再結晶させＮ−（２’−メトキシ−４’−ニトロフェニル）９Ｈ，９Ｈ−ペルフルオロ−２，５−ジメチル−３，６−ジオキサ−８−ノネン酸アミド
【化１０３】
0004265218.tif 000105
を得た（１．３ｇ、２．３ミリモル、収率２３％）。
【０３２１】
合成例９（側鎖に非線形物質を含むアリルエーテルの合成４）
窒素雰囲気下、Ｎ−メチル−４−ニトロアニリン（１．５ｇ、１０ミリモル）をピリジン１５ｍｌに溶解し、撹拌しながら０℃に冷却した。その溶液に９Ｈ，９Ｈ−ペルフルオロ−２，５−ジメチル−３，６−ジオキサ−８−ノネン酸クロリド（４．４ｇ、１０ミリモル）を滴下し、滴下後、室温で１時間撹拌した。反応液をヘキサン中にあけ、析出した固体をろ取した。固体をアセトンから再結晶させＮ−メチル，Ｎ−（４’−ニトロフェニル）９Ｈ，９Ｈ−ペルフルオロ−２，５−ジメチル−３，６−ジオキサ−８−ノネン酸アミド
【化１０４】
0004265218.tif 000106
を得た（２．５ｇ、４．５ミリモル、収率４５％）。
【０３２２】
合成例１０（側鎖に非線形物質を含むアリルエーテルの合成５）
１Ｈ，１Ｈ，９Ｈ，９Ｈ−ペルフルオロ−２，５−ジメチル−３，６−ジオキサ−８−ノネン−１−オール（４．１ｇ、１０ミリモル）
【化１０５】
0004265218.tif 000107
に水酸化ナトリウム（２０ｍｇ）と３７％ホルムアルデヒド水溶液（１．０ｇ、１０ミリモル）を加え、室温で３０分間撹拌した。反応溶液中に４−ニトロアニリン（１．４ｇ、１０ミリモル）を加え、室温で３時間撹拌した。その後、反応液を水にあけ、酢酸エチルを加えた後、洗浄を行なった。有機相を硫酸マグネシウムで乾燥後、減圧下、溶媒を除去した。析出した固体をエタノールから再結晶を行ない（１Ｈ，１Ｈ，９Ｈ，９Ｈ−ペルフルオロ−２，５−ジメチル−３，６−ジオキサ−８−ノネオキシ）メチル−４−ニトロアニリン
【化１０６】
0004265218.tif 000108
を得た（２．５ｇ、４．５ミリモル、収率４５％）。
【０３２３】
合成例１１（ＯＨ基を有する含フッ素アリルエーテルと非線形物質を側鎖に含む含フッ素アリルエーテルとのコポリマーの合成）
撹拌装置、温度計を備えた１００ｍｌのガラス製四ツ口フラスコに、パーフルオロ−（１，１，９，９−テトラハイドロ−２，５−ビストリフルオロメチル−３，６−ジオキサノネノール）
【化１０７】
0004265218.tif 000109
を１０ｇと合成例６のＮ−（４’−ニトロフェニル）９Ｈ，９Ｈ−ペルフルオロ−２，５−ジメチル−３，６−ジオキサ−８−ノネン酸アミドを１０ｇを入れ、よく攪拌し、
【化１０８】
0004265218.tif 000110
の８．０重量％パーフルオロヘキサン溶液を２．０ｇ入れ、充分に窒素置換を行なったのち、窒素気流下２０℃で２０時間撹拌を行なったところ、高粘度の固体が生成した。
【０３２４】
得られた固体をアセトンに溶解させたものを、ＨＣＦＣ２２５／ｎ−ヘキサン＝１／１溶液に注ぎ、分離、真空乾燥させ、無色透明な重合体１４．８ｇを得た。
【０３２５】
この重合体を19Ｆ−ＮＭＲ、１Ｈ−ＮＭＲ分析、ＩＲ分析により分析したところ、上記のヒドロキシル基を持つ含フッ素アリルエーテルと、非線形物質を側鎖構造に持つ含フッ素アリルエーテルの構造単位からなる含フッ素重合体であった。
【０３２６】
その組成比はＮＭＲより４７：５３（モル比）と求められた。
【０３２７】
また、テトラヒドロフラン（ＴＨＦ）を溶媒に用いるＧＰＣ分析により測定した数平均分子量は８４００、重量平均分子量は１３０００であった。
【０３２８】
実施例３（非線形材料含有フッ素樹脂組成物の合成３）
合成例１１で得たヒドロキシル基を持つ含フッ素アリルエーテルと、非線形物質を側鎖構造に持つ含フッ素アリルエーテルとの共重合体を用い、合成例３と同様にして、非線形物質を側鎖構造に持つ含フッ素硬化性ポリマー（エーテル溶液）を合成した。
【０３２９】
実施例４（非線形材料含有フッ素樹脂組成物の合成４）
合成例７で得られた非線形物質を側鎖に持つ含フッ素アリルエーテルを用いる以外は合成例１１と同様にして、ヒドロキシル基を持つ含フッ素アリルエーテルと、非線形物質を側鎖構造に持つ含フッ素アリルエーテルとの共重合体を得た。その組成比はＮＭＲより４０：６０（モル比）と求められた。またＧＰＣ分析による数平均分子量は７２００、重量平均分子量は１２５００であった。さらに合成例３と同様にして、非線形物質を側鎖構造に持つ含フッ素硬化性ポリマー（エーテル溶液）を合成した。
【０３３０】
実施例５（非線形材料含有フッ素樹脂組成物の合成５）
合成例８で得られた非線形物質を側鎖に持つ含フッ素アリルエーテルを用いる以外は合成例１１と同様にして、ヒドロキシル基を持つ含フッ素アリルエーテルと、非線形物質を側鎖構造に持つ含フッ素アリルエーテルとの共重合体を得た。その組成比はＮＭＲより４２：５８（モル比）と求められた。またＧＰＣ分析による数平均分子量は６５００、重量平均分子量は１３０００であった。さらに合成例３と同様にして、非線形物質を側鎖構造に持つ含フッ素硬化性ポリマー（エーテル溶液）を合成した。
【０３３１】
実施例６（非線形材料含有フッ素樹脂組成物の合成６）
合成例９で得られた非線形物質を側鎖に持つ含フッ素アリルエーテルを用いる以外は合成例１１と同様にして、ヒドロキシル基を持つ含フッ素アリルエーテルと、非線形物質を側鎖構造に持つ含フッ素アリルエーテルとの共重合体を得た。その組成比はＮＭＲより４６：５４（モル比）と求められた。またＧＰＣ分析による数平均分子量は５７００、重量平均分子量は１２０００であった。さらに合成例３と同様にして、非線形物質を側鎖構造に持つ含フッ素硬化性ポリマー（エーテル溶液）を合成した。
【０３３２】
実施例７（非線形材料含有フッ素樹脂組成物の合成７）
合成例１０で得られた非線形物質を側鎖に持つ含フッ素アリルエーテルを用いる以外は合成例１１と同様にして、ヒドロキシル基を持つ含フッ素アリルエーテルと、非線形物質を側鎖構造に持つ含フッ素アリルエーテルとの共重合体を得た。その組成比はＮＭＲより４１：５９（モル比）と求められた。またＧＰＣ分析による数平均分子量は７７００、重量平均分子量は１４０００であった。さらに合成例３と同様にして、非線形物質を側鎖構造に持つ含フッ素硬化性ポリマー（エーテル溶液）を合成した。
【０３３３】
実施例８〜１４（ＩＲ分析による硬化反応性の確認）
（１）コーティング用含フッ素樹脂組成物の調製
実施例１〜７で得た含フッ素硬化性ポリマー組成物を用いて、参考例１と同様な操作を行ない、表２に示すポリマー濃度、活性エネルギー線硬化開始剤量となるようにコーティング組成物をそれぞれ調製した。
【０３３４】
（２）ＩＲ分析用フィルムの作製
上記のコーティング組成物をアプリケーターを用いてＰＥＴフィルムに乾燥後膜厚が約１００μｍとなるように塗布し、５０℃で５分間乾燥後、ＰＥＴフィルムから得られた被膜を剥離させ、キャストフィルムを得た。
【０３３５】
（３）ＩＲ分析による硬化反応性の測定
上記フィルムのＩＲ分析を行なうと１６６１ｃｍ-1にポリマー中の炭素−炭素二重結合の吸収が観測された。
【０３３６】
この炭素−炭素二重結合の吸収に着目し、光照射後の吸収強度の変化を観測した。硬化反応率を下式にしたがって測定した。
【０３３７】
【数１】
0004265218.tif 000111
【０３３８】
高圧水銀灯を用い室温にて、表２に示す照射量で紫外線照射を行ない、照射量を変化させて、上式で表わされる硬化反応率を算出した。結果を表２に示す。
【０３３９】
【表２】
0004265218.tif 000112
【０３４０】
合成例１２（α−フルオロアクリロイル基を有する含フッ素硬化性ポリマーの合成）
α−フルオロアクリル酸フルオライド（ＣＨ2＝ＣＦＣＯＦ）を２．０ｇ、ピリジンを２．０ｇ用いた以外は合成例３と同様にして含フッ素硬化性ポリマー（エーテル溶液）を合成した。
【０３４１】
このエーテル溶液を19Ｆ−ＮＭＲ分析により調べたところ、
【数２】
0004265218.tif 000113
の共重合体であった。
【０３４２】
ＩＲ分析において、炭素−炭素二重結合とＣ＝Ｏ基の吸収がいずれも合成例３と同様の位置に確認された。
【０３４３】
実施例１５（非線形材料含有フッ素樹脂組成物の合成）
合成例１２で得たα−フルオロアクリロイル基を有する含フッ素アリルエーテルのコポリマーを用いる以外は実施例１と同様にして非線形材料含有フッ素樹脂組成物として、無色透明の固体約２ｇを得た。
【０３４４】
実施例１６〜１８（ＩＲ分析による硬化反応性の確認）
（１）光硬化フッ素樹脂組成物の調製
実施例１５で得た含フッ素硬化性ポリマーを用いて、実施例１と同様な操作を行ない、表３に示すポリマー濃度、活性エネルギー線硬化開始剤の種類、活性エネルギー線硬化開始剤量となるように組成物をそれぞれ調製した。
（２）ＩＲ分析用フィルムの作製
実施例８と同様にして作製した。
（３）ＩＲ分析による硬化反応性の測定
実施例８と同様にして、光照射量１５００ｍＪ／ｃｍ2照射したときの硬化反応率を算出した。結果を表３に示す。
【０３４５】
実施例１９
実施例１６で得た光硬化組成物に、さらに硬化剤として
【化１０９】
0004265218.tif 000114
をポリマーに対して２０重量％となるように添加し、光硬化フッ素樹脂組成物を製造した。
【０３４６】
この樹脂組成物を用いて実施例１６と同様にしてＩＲ分析用フィルムを作製し、硬化反応性の測定を行なった。結果を表３に示す。
【０３４７】
【表３】
0004265218.tif 000115
【０３４８】
合成例１３（ＯＨ基を有する含フッ素アリルエーテルのホモポリマーの合成）
合成例１において、パーフルオロ−（１，１，９，９−テトラハイドロ−２，５−ビストリフルオロメチル−３，６−ジオキサノネノール）を２０．０ｇと
【化１１０】
0004265218.tif 000116
の８．０重量％パーフルオロヘキサン溶液を１０．０ｇ用いた以外は合成例１と同様にして合成および得られたポリマーの精製を行ない、無色透明な重合体１８．２ｇを得た。
【０３４９】
この重合体を１９Ｆ−ＮＭＲ、1Ｈ−ＮＭＲ分析、ＩＲ分析により分析したところ、上記含フッ素アリルエーテルの構造単位のみからなり側鎖末端にヒドロキシル基を有する含フッ素重合体であった。また、テトラヒドロフラン（ＴＨＦ）を溶媒に用いるＧＰＣ分析により測定した数平均分子量は３００００、重量平均分子量は５９０００であった。
【０３５０】
合成例１４（ＯＨ基を有する含フッ素アリルエーテルとフッ化ビニリデンの共重合体の合成）
バルブ、圧力ゲージ、温度計を備えた３００ｍｌ内容量のステンレススチール製オートクレーブに、パーフルオロ（１，１，９，９−テトラハイドロ−２，５−ビストリフルオロメチル−３，６−ジオキサノネール）を３４．２ｇとＣＨ3ＣＣｌ2Ｆ（ＨＣＦＣ−１４１ｂ）を２００ｇ、ジノルマルプロピルパーオキシカーボネート（ＮＰＰ）の５０重量％メタノール溶液を０．１６ｇ入れ、ドライアイス／メタノール溶液で冷却しながら系内をチッ素ガスで充分置換した。ついでバルブからフッ化ビニリデン（ＶｄＦ）を５．８ｇ仕込み、４０℃にて振とうさせながら反応を行なった。反応の進行とともに、系内のゲージ圧が反応前の４．４ＭＰａＧ（４．５ｋｇｆ／ｃｍ2Ｇ）から１２時間後に０．９８ＭＰａＧ（１．０ｋｇｆ／ｃｍ2Ｇ）まで低下した。
【０３５１】
この時点で未反応モノマーを放出し、析出した固形物を取り出し、アセトンに溶解させ、ついでヘキサンとトルエンの混合溶剤（５０／５０）で再沈殿させることにより共重合体を分離した。この共重合体を恒量になるまで真空乾燥し、共重合体３１．２ｇを得た。
【０３５２】
この共重合体の組成比は、1Ｈ−ＭＮＲ分析および19Ｆ−ＮＭＲ分析により分析したところ、ＶｄＦ／ＯＨ基含有含フッ素アリルエーテルが５５／４５（モル％）であった。また、ＴＨＦを溶媒として用いるＧＰＣ分析により測定した数平均分子量は１２０００、重量平均分子量は１８０００であった。
【０３５３】
合成例１５（含フッ素活性エネルギー線硬化開始剤の合成）
環流冷却器、温度計、撹拌装置、滴下漏斗を備えた２００ｍｌ四ツ口フラスコに、２−ヒドロキシ−２−メチルプロピオフェノンを２．０ｇ、ピリジンを１．０ｇ、ＣＦ3ＣＦ2ＣＨＣｌ／ＣＣｌＦ2ＣＦ2ＣＨＣｌＦ混合物（ＨＣＦＣ−２２５）を２０ｇ仕込み５℃以下に氷冷した。
【０３５４】
窒素気流下、撹拌を行ないながら、
【化１１１】
0004265218.tif 000117
の２．５ｇを１時間かけて滴下した。滴下終了後、さらに４．０時間撹拌を継続した。
【０３５５】
反応後のエーテル溶液を分液漏斗に入れ、２％塩酸水洗浄、５％ＮａＣｌ水洗浄を行なって有機層を分取し、無水硫酸マグネシウムで乾燥したのち蒸留により生成物２．６ｇを単離した（収率６２％）。
【０３５６】
得られた生成物を1Ｈ−ＮＭＲ分析、19Ｆ−ＮＭＲ分析およびＩＲ分析により調べたところ、
【化１１２】
0004265218.tif 000118
であった。
【０３５７】
合成例１６（α−フルオロアクリロイル基を有する含フッ素硬化性ポリマーの合成）
環流冷却器、温度計、撹拌装置、滴下漏斗を備えた２００ｍｌ四ツ口フラスコに、メチルエチルケトン（ＭＥＫ）４０ｍｌ、合成例１３で得たヒドロキシル基含有含フッ素アリルエーテルの単独重合体５．０ｇと、ピリジン２．０ｇを仕込み５℃以下に氷冷した。
【０３５８】
窒素気流下、撹拌を行ないながら、さらにα−フルオロアクリル酸フルオライド１．２ｇを約３０分間かけて滴下した。滴下終了後、室温まで温度を上げさらに４．０時間撹拌を継続した。
【０３５９】
反応後のＭＥＫ溶液を分液漏斗に入れ、水洗、２％塩酸水洗浄、５％ＮａＣｌ水洗浄、さらに水洗をくり返し、有機層を分取したのち、無水硫酸マグネシウムで乾燥した。濾過後のポリマー濃度は１０．７重量％であった。
【０３６０】
このＭＥＫ溶液を19Ｆ−ＮＭＲ分析により調べたところ、
【数３】
0004265218.tif 000119
であった。
【０３６１】
また合成例３と同様にしてＩＲ分析を行なったところ、炭素−炭素二重結合の吸収が１６６０ｃｍ-1に，Ｃ＝Ｏの吸収が１７７０ｃｍ-1に観測された。
【０３６２】
合成例１７（α−フルオロアクリロイル基を有する含フッ素硬化性ポリマーの合成）
合成例１４で得たＯＨ基含有含フッ素アリルエーテルとＶｄＦの共重合体を５．０ｇとピリジンを１．１ｇ、α−フルオロアクリル酸フルオライドを１．０ｇ用いた以外は合成例１６と同様にして含フッ素硬化性ポリマー（ＭＥＫ溶液）を合成した。ポリマー濃度は９．９重量％であった。
【０３６３】
19Ｆ−ＮＭＲにより転化率はほぼ１００％であった。
【０３６４】
実施例２０
（１）非線形材料含有光硬化用含フッ素樹脂組成物の調製
合成例１６で得た硬化性含フッ素ポリマー（ＭＥＫ溶液）にさらにＭＥＫを加えてポリマー濃度を８重量％に調整した。さらに２−メチル−４−ニトロアニリンを溶解させその濃度を１ｗｔ％になるように調整し、溶液とした。
【０３６５】
この非線形材料含有硬化性含フッ素ポリマーのＭＥＫ溶液に活性エネルギー線硬化開始剤として２−ヒドロキシ−２−メチルプロピオフェノンをポリマーに対して２．０重量％となるように添加したところ、白濁して相溶しなかった。
【０３６６】
そこで、２−ヒドロキシ−２−メチルプロピオフェノンに代えて合成例１５で得た含フッ素活性エネルギー線硬化開始剤をポリマーに対して４．０重量％となるように添加したところ、無色透明の溶液になり相溶した。
【０３６７】
（２）非線形性の評価
合成例３で得た含フッ素硬化性ポリマーを厚さ３ｍｍに成形し、室温にて３０００ｍＪ／ｃｍ２Ｕの強度で紫外線を照射し硬化させ、基板を得た。さらにこの基板を鏡面状に研磨し、上記光硬化用組成物溶液をスピンコート法により塗布し、薄膜を形成させ非線形光学素子とした。
【０３６８】
〔1〕屈折率の測定
プリズムカプラー法にて波長１．０６μｍ（Ｎｄ：ＹＡＧレーザー光）における屈折率を測定した。結果を表４に示す。
【０３６９】
〔2〕２次高調波の測定
以上のように作成した非線形光学素子にＮｄ：ＹＡＧレーザー光（波長１．０６μｍ）を導入したところ２次高調波（波長０．５３μｍ）の青い光が観測された。変換効率は１０-4％程度であった。結果を表４に示す。
【０３７０】
〔3〕耐久試験
サンプルを温度８０℃、湿度８５％の環境下で１週間保存したが、変換効率の低下はみられなかった。結果を表４に示す。
【０３７１】
実施例２１
（１）非線形物質含有光硬化用含フッ素樹脂組成物の調製
合成例１７で得た硬化性含フッ素ポリマー（ＭＥＫ溶液）にさらにＭＥＫを加えてポリマー濃度を８重量％に調整した。さらに２−メチル−４−ニトロアニリンを溶解させその錯体濃度を１ｗｔ％になるように調整し、溶液とした。この硬化性含フッ素ポリマーのＭＥＫ溶液に活性エネルギー線硬化開始剤として２−ヒドロキシ−２−メチルプロピオフェノンをポリマーに対して５．２重量％となるように添加したところ、無色透明の溶液となり相溶した。
【０３７２】
（２）非線形性の評価
実施例２０と同様にして非線形性を評価した。結果を表４に示す。
【０３７３】
【表４】
0004265218.tif 000120
【０３７４】
実施例２２（光導波路型素子の作製）
図１に概略斜視図として示すマッハツェンダー干渉型光素子を作製した。
【０３７５】
まず、下部（金）電極６を設けたシリコン基板５上に、合成例３で得た含フッ素硬化性プレポリマーをＭＥＫに溶解し、スピンコート法により製膜（膜厚１０μｍ）した。室温にて３０００ｍＪ／ｃｍ2Ｕの強度で紫外線を照射し硬化させアンダークラッド層７とした。このアンダークラッド層７上に実施例２０で調製した非線形光学材料用フッ素樹脂組成物溶液をスピンコート法により薄膜状に（膜厚４μｍ）塗布した。つぎにこの光導波路用の非線形光学材料であるフッ素樹脂薄膜の表面に再度、合成例３で得た含フッ素硬化性プレポリマーをスピンコートして硬化膜を製膜した。さらに、その上面の必要な部分に上部（金）電極２を設けた。基板５を１１０℃に加熱し上部電極２と下部電極６の間に１ＭＶ／ｃｍの電界を２分間印加し、非線形材料薄膜の配向処理を行なった。３０℃まで徐冷したのち電界を遮断した。つぎに上部電極２を取り除いた後、必要な導波路パターンのマスクを用いて光導波路用非線形材料薄膜に紫外線照射を行ない、光導波路部に相当するフッ素樹脂部分を硬化させ、残りの未硬化部分を溶剤で除去して非線形光導波路３を形成した。さらに合成例３で得た含フッ素硬化性プレポリマーを全体に塗布した後硬化させアウタークラッド層１とした。ついで素子駆動用の金電極を光導波路上方のアウタークラッド層１上にフォトリソグラフィーを用いて上部電極２として形成し、チャンネル型導波路３からなるマッハツェンダー干渉型光素子を作製した。この素子作製の後、光導波路３の端面を光学研磨した。光は矢印４の方向から非線形光導波路３に入り、矢印８の方向に出て行く。
【０３７６】
Ｎｄ−ＹＡＧレーザーの発振波長（１．０６μｍ）の光を端面結合法により励振させた結果、伝搬損失は１．１ｄＢ／ｃｍであり、非常に優れた光変調特性を示した。消光比は３２ｄＢであった。
【図面の簡単な説明】
【０３７７】
【図１】実施例２２で作製したマッハツェンダー干渉型光素子の概略斜視図である。
【図１】
0004265218.tif 000131